(57)【要約】  本発明は、略平面配列のパターンで互いに連結された多数の分離された弾性体であって、近接する連結された弾性体間に開放空間が与えられており、各弾性体が第１の表面と逆の第２の表面とを有する弾性体を含む可撓性シート状基材と、少なくとも第１の表面を研磨表面とさせる研磨粒子とを含む可撓性研磨製品を提供する。研磨剤を製造する方法は、基材を提供し、研磨粒子を少なくとも第１の表面に提供して研磨表面を与えることにより提供される。
2005514216.tif 000002
【特許請求の範囲】
【請求項１】
ａ．略平面配列のパターンで互いに連結された多数の分離された弾性体であって、近接する連結された弾性体間に開放空間が与えられており、各弾性体が第１の表面と逆の第２の表面とを有する弾性体を含む可撓性シート状基材と、
ｂ．少なくとも前記第１の表面を研磨表面とさせる研磨粒子と
を含む可撓性研磨製品。
【請求項２】
前記第１の表面と前記第２の表面との間で測定された厚さが少なくとも１ミリメートルである請求項１に記載の可撓性研磨製品。
【請求項３】
前記分離された弾性体を支持し連結する構造を与えるスクリムを前記基材が含んでいる請求項１または２に記載の可撓性研磨製品。
【請求項４】
前記基材が約２０％〜８０％の開放空間を有している請求項１から３のいずれか一項に記載の可撓性研磨製品。
【請求項５】
前記弾性体が略正方形である請求項１から４のいずれか一項に記載の可撓性研磨製品。
【請求項６】
前記弾性体の前記第１の表面が凸面である請求項１から５のいずれか一項に記載の可撓性研磨製品。
【請求項７】
前記第１および第２の表面が研磨表面である請求項１から６のいずれか一項に記載の可撓性研磨製品。
【請求項８】
前記研磨表面が異なる研磨特性を有している請求項７に記載の可撓性研磨製品。
【請求項９】
前記研磨粒子が前記第１の表面に適用されたバインダーコーティング中にある請求項１から８のいずれか一項に記載の可撓性研磨製品。
【請求項１０】
前記研磨コーティングが隆起領域と凹部領域とを含む成形された研磨表面を有している請求項９に記載の可撓性研磨製品。
【請求項１１】
前記研磨表面が、各研磨粒子の少なくとも一部が埋め込まれたバインダーメイクコーティングを含んでいる請求項１から８のいずれか一項に記載の可撓性研磨製品。
【請求項１２】
前記メイクコーティングが、アクリレート樹脂、エポキシ樹脂、エチレン化不飽和樹脂、ニトリルゴム樹脂、ウレタン樹脂、アミノプラスト樹脂、アクリル化イソシアヌレート樹脂、イソシアヌレート樹脂、アクリル化ウレタン樹脂、アクリル化エポキシ樹脂、フェノール樹脂、尿素−ホルムアルデヒド樹脂、ポリ塩化ビニル樹脂、ブタジエンゴム樹脂およびこれらの組み合わせからなる群より選択されるバインダーである請求項１１に記載の可撓性研磨製品。
【請求項１３】
前記メイクコーティングおよび前記研磨粒子を覆うサイズコーティングをさらに含む請求項１１または１２に記載の可撓性研磨製品。
【請求項１４】
前記サイズコーティングが、フェノール樹脂、ペンダントα，β−不飽和カルボニル基を有するアミノプラスト樹脂、ウレタン樹脂、エポキシ樹脂、エチレン化不飽和樹脂、アクリル化イソシアヌレート樹脂、尿素ホルムアルデヒド樹脂、イソシアヌレート樹脂、アクリル化ウレタン樹脂、アクリル化エポキシ樹脂、ビス−マレイミド樹脂、フルオレン−変性樹脂およびこれらの組み合わせからなる群より選択されるバインダー樹脂である請求項１３に記載の可撓性研磨製品。
【請求項１５】
研磨粒子が、溶融酸化アルミニウム、熱処理済み酸化アルミニウム、炭化ケイ素、アルミナベースのセラミックス、ジルコニア、アルミナ−ジルコニア、ダイアモンド、セリア、立方晶窒化ホウ素、ガーネット、グラウンドガラス、石英、二ホウ化チタンおよびこれらの組み合わせからなる群より選択される材料を含む請求項１から１４に記載の可撓性研磨製品。
【請求項１６】
各前記弾性体が実質的に均一なサイズおよび形状を有している請求項１に記載の可撓性研磨製品。
【請求項１７】
弾性体が約２〜約２５ミリメートルのサイズを有している請求項１から１６のいずれか一項に記載の可撓性研磨製品。
【請求項１８】
前記スクリムが複数の近接する開口部を含んでおり、弾性体が交互の開口部に配置されていて、前記研磨製品に多数の開口部を与えるために近接する開口部には弾性体がない請求項３に記載の可撓性研磨製品。
【請求項１９】
複数の近接する開口部を含むグリッドを与えるために前記スクリムが第１の方向に第１組の列の分離ファイバーと、第２の方向に第２組のファイバーとを含んでおり、弾性体が交互の開口部に配置されていて、弾性体間の開口部には弾性体がない請求項３に記載の可撓性研磨製品。
【請求項２０】
交互の開口部は、前記弾性体が支持される繊維状構造を含んでいる請求項１９に記載の可撓性研磨製品。
【請求項２１】
前記スクリムが、織または編ファイバーメッシュ、合成繊維メッシュ、天然繊維メッシュ、金属繊維メッシュ、成形熱可塑性ポリマーメッシュ、成形熱硬化性ポリマーメッシュ、穿孔シート材料、スリットおよび伸張シート材料およびこれらの組み合わせからなる群より選択されるオープンメッシュを含む請求項３に記載の可撓性研磨製品。
【請求項２２】
前記弾性体が発泡材料を含む請求項１から２１のいずれか一項に記載の可撓性研磨製品。
【請求項２３】
可撓性基材が、ポリ塩化ビニル、エチレン酢酸ビニル、ポリウレタン、発泡ゴムおよびシリコーンゴムからなる群より選択される材料から形成されている請求項１から２２のいずれか一項に記載の可撓性研磨製品。
【請求項２４】
前記弾性体がポリ塩化ビニル発泡体を含む請求項１から２３のいずれか一項に記載の可撓性研磨製品。
【請求項２５】
輪郭および複雑な表面をサンディングするために手で持てる形状を有している請求項１から２４のいずれか一項に記載の可撓性研磨製品。
【請求項２６】
前記第２の表面に、２パートメカニカルアタッチメントシステムの１パートをさらに含む請求項１から６のいずれか一項に記載の可撓性研磨製品。
【請求項２７】
前記２パートメカニカルアタッチメントシステムの１パートが、フック・アンド・ループメカニカルファスニングシステムのフック部およびループ部からなる群より選択される請求項２６に記載の可撓性研磨製品。
【請求項２８】
前記２パートメカニカルアタッチメントシステムの１パートが、平面ステム部とループ部を含むメカニカルファスニングシステムの平面ステム部およびループ部から選択される請求項２６に記載の可撓性研磨製品。
【請求項２９】
前記２パートアタッチメントシステムの１パートが、感圧接着剤コートシートおよび感圧接着剤コートシートと前記シートのアタッチメント表面を含むファスニングシステムの前記感圧接着剤コートシートのアタッチメント表面から選択される請求項２６に記載の可撓性研磨製品。
【請求項３０】
ａ．略平面配列のパターンで互いに連結された多数の分離された弾性体であって、近接する連結された弾性体間に開放空間が与えられており、各弾性体が第１の表面と逆の第２の表面とを有する弾性体を含む可撓性シート状基材を提供する工程と、
ｂ．少なくとも前記第１の表面に研磨粒子を提供して研磨表面を与える工程と
を含む可撓性研磨製品の製造方法。
【請求項３１】
前記研磨表面が、
ａ．前記第１の表面を硬化性バインダー組成物のメイクコーティングでコートする工程と、
ｂ．研磨粒子を前記硬化性組成物の前記メイクコーティングに付着する工程と、
ｃ．前記メイクコーティング組成物を少なくとも部分的に硬化する工程とにより提供される請求項３０に記載の方法。
【請求項３２】
前記メイクコーティングおよび研磨粒子を硬化性バインダー組成物のサイズコーティングでコートし、前記サイズコーティング組成物を硬化することをさらに含む請求項３１に記載の可撓性研磨製品の製造方法。
【請求項３３】
研磨粒子を硬化性バインダー組成物と混合することにより前記研磨粒子を前記第１の表面に提供して、硬化して研磨コーティングを与える混合物を提供し、前記第１の表面を前記混合物でコートし、前記硬化性バインダー組成物を硬化する請求項３０に記載の方法。
【請求項３４】
研磨粒子を含有する前記硬化性バインダー組成物のコーティング後であるが硬化前に、前記コーティングを隆起領域と凹部領域を含むツールの表面と接触させて成形表面を前記研磨コーティングに与える請求項３３に記載の方法。
【請求項３５】
前記研磨粒子が同じ等級サイズを有している請求項１に記載の可撓性研磨製品。
【請求項３６】
前記研磨粒子が異なる研磨剤等級サイズの混合物を有している請求項１に記載の可撓性研磨製品。
【請求項３７】
前記バインダーコーティングが硬化脂環式エポキシ樹脂を含む請求項９に記載の可撓性研磨製品。
【請求項３８】
前記脂環式エポキシ樹脂がビス−３，４ヘキシルメチル脂環式エポキシ樹脂である請求項３７に記載の可撓性研磨製品。
【請求項３９】
前記分離された弾性体が元々可撓性のジョイントにより互いに連結されている請求項１に記載の可撓性研磨製品。
【発明の詳細な説明】
【技術分野】
【０００１】
本発明は、一般に、基材に開口部を与えるため隔置され、分離されているが連結された多数の本体を含む基材上に研磨コーティングを含む可撓性研磨製品に関する。
【背景技術】
【０００２】
サンディング操作の通常の目的は、望ましくない材料をサンディングしている表面から除去して、後のコーティング操作のためにその表面を整えることである。一般的に、これら２つの目的は正反対のものである。望ましくない材料を適当な時間で表面から除去するには、粗い研磨剤を用いることが必要とされ、一方、後のコーティング操作のために表面を整えるには細かい研磨剤を用いることが必要とされる。このように、操作者は、両方の目的を達成するために、徐々にグリットが細かくなっていくサンドペーパーによって表面を多数回にわたってサンディングしなければならない。粗いサンドペーパーは望ましくない材料を即時に除去する。しかしながら、徐々に細かいサンドペーパーになるにつれて、粗いサンドペーパーにより表面に残った許容されない深い掻き傷を除去する必要がある。このサンディングプロセスを全体から考えると、労力が要り、時間が無駄であり、望ましくない。サンドペーパーのメーカーはこの板挟み状態を認識しており、問題を解消すべく多くの製品を提供している。
【０００３】
従来のサンドペーパーは、通常、研磨鉱物粒子を、比較的可撓性でない接着剤を備えた、薄く比較的剛性のノンポーラスな紙バッキングに接合することにより製造される。この構造だと、良好な初期除去（切断）量だが、深い掻き傷パターンの製品となり、製品の寿命があまり長くなく望ましくない。従来のサンドペーパーの除去量および深い掻き傷という特徴は、製品の比較的剛性のある性質に起因するものである。さらに、バッキングのノンポーラスな性質が、サンディング中に生成される塵芥を捕らえることにより従来のサンドペーパーの寿命を短くしている。この捕捉された塵芥が、サンドペーパーの研磨表面を詰まらせて、除去量が制限されてしまう。さらに、薄く滑りやすい従来のサンドペーパーだと製品の保持および使用を難しくさせる。
【０００４】
かかる平滑なサンドペーパーは、多くの商業的用途において広く使われているが、ミネソタマイニング・アンド・マニュファクチュアリング社（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）（３Ｍ）のような研磨剤メーカーでは、従来のサンドペーパーの上述した欠陥を認識しており、上述した問題を解決するべく他の種類のサンディング製品を紹介している。３Ｍは、スモールエリアサンディングスポンジ（ＳＭＡＬＬ  ＡＲＥＡ  ＳＡＮＤＩＮＧ  ＳＰＯＮＧＥ）カタログ番号９０７という商品名で研磨剤コートスポンジをかかる製品の一例として紹介した。従来のサンディングスポンジ製品は、通常、研磨鉱物粒子を、比較的可撓性の接着剤を備えた、比較的薄い合成発泡バッキングに接合することにより製造される。主面全てにノンポーラスな研磨剤表面を備えた最終サンディングスポンジの厚さは、通常、５ｍｍ〜２５ｍｍである。この製品の可撓性の構造によって、サンディングされた表面は、これに匹敵するグリットサイズを用いて同表面をサンディングするときの従来のサンドペーパーよりも細かい掻き傷パターンとなり、一方、構造の厚さによって握り易く使い心地が良くなる。しかしながら、従来のサンディングスポンジの可撓性によって除去（切断）量が減じる。従来のサンドペーパー同様、従来のサンディングスポンジのノンポーラスな表面がサンディング中に生成されるダストを捕捉して、研磨剤表面を詰まらせて、さらに除去量が少なくなる。
【０００５】
特許文献１（ミュラージュニア（Ｍｕｅｌｌｅｒ，Ｊｒ．））には、規則的な間隔の複数の突起または規則的な間隔の隆起領域を有する開放織または編メッシュ布地と、それにボンドされた砥粒と、ボンドされた砥粒のないバッキングシートとを含むコート研磨製品が開示されている。
【０００６】
特許文献２（ゲータ（Ｇａｅｔａ)ら）には、少なくとも２０％の表面積がボイドであり、バインダーのメーカーコートによりコートされて、砥粒を付加し、バインダーのサイズコーティングによりオーバーコートされて研磨製品が与えられる、仕上げされていない生機メッシュ布地を含むメッシュ裏打研磨材料が開示されている。
【０００７】
特許文献３（ダージー（Ｄａｒｊｅｅ））には、弾性織布のような織および編材料から選択された基材と、間隔をあけて不連続なパターンで基材に直接ボンドされた研磨粒子とを含むコート研磨剤が開示されている。
【０００８】
２００１年６月２１日に公開された特許文献４には、研磨粒子を多くの開口部を備えたテキスタイル構造に接合することにより作成されたサンディング布地が開示されている。
【０００９】
特許文献５（ティンテルノット（Ｔｉｎｔｅｌｎｏｔ））には、砥粒が埋め込まれていてもよい異なる高さの連続形成された隆起突出畦を備えた少なくとも１つの研磨面を有する可撓性の開放穿孔クリーニング体が開示されている。
【特許文献１】米国特許第２，９８４，０５２号公報
【特許文献２】米国特許第５，５７８，３４３号公報
【特許文献３】米国特許第５，６３７，３８６号公報
【特許文献４】独国実用新案ＤＥ２０１  １１  ２４５  Ｕ１号公報
【特許文献５】米国特許第６，０９９，７７６号公報
【発明の開示】
【発明が解決しようとする課題】
【００１０】
上記の開示文献にもかかわらず、サンディング操作により生成される塵芥で簡単に詰まることのない極めてコンフォーマルな研磨製品が必要とされている。
【課題を解決するための手段】
【００１１】
本発明は、研磨されている輪郭表面に対して容易にコンフォーマルであり、手で容易に持つことができ、サンディング装置と共に用いることができつつ、一般的な研磨操作により生成される塵芥で容易に詰まることのない可撓性の研磨製品を提供する。
【００１２】
本発明の一態様は、
ａ．略平面配列のパターンで互いに連結された多数の分離された弾性体であって、連結された弾性体間に開放空間が与えられており、各弾性体が第１の表面と逆の第２の表面とを有する弾性体を含む可撓性シート状基材と、
ｂ．少なくとも第１の表面を研磨表面とさせる研磨粒子とを含む可撓性研磨製品を提供するものである。
【００１３】
好ましい可撓性研磨製品は、略正方形の本体と、第１の表面が凸面である本体とを含んでいる。好ましい弾性体は、発泡ゴム組成物のようなエラストマー材料から構成されている。
【００１４】
研磨表面を与えるのに好ましいやり方は、第１の表面を硬化性メイクバインダーコーティングでコートし、砥粒を未硬化のメイクバインダーコーティングに適用して、メイクバインダーコーティングを少なくとも部分的に硬化するものである。好ましい実施形態は、サイズコーティングをメイクバインダーコーティングおよび研磨粒子に適用して、コーティングを完全に硬化して、研磨コーティング中の研磨粒子を強固に接合するものである。
【００１５】
更なる態様において、本発明は、
ａ．略平面配列のパターンで互いに連結された多数の分離された弾性体であって、近接する連結された弾性体間に開放空間が与えられており、各弾性体が第１の表面と逆の第２の表面とを有する弾性体を含む可撓性シート状基材を提供する工程と、
ｂ．少なくとも第１の表面に研磨粒子を提供して研磨表面を与える工程とを含む可撓性研磨製品の製造方法を提供するものである。
【００１６】
研磨表面を提供する好ましい方法は、第１の表面を硬化性バインダー組成物のメイクコーティングでコートし、研磨粒子を硬化性組成物のメイクコーティングに付着させ、メイクコーティング組成物を少なくとも部分的に硬化することにより提供される。メイクコーティングおよび研磨粒子を、硬化性組成物のサイズコーティングでコートして、サイズコーティング組成物を硬化することも好ましい。
【００１７】
研磨粒子を第１の表面に提供する他の好ましい方法は、研磨粒子を硬化性バインダー組成物と混合することにより、硬化して研磨コーティングとなる混合物を与え、第１の表面を混合物でコートし、硬化性バインダー組成物を硬化するものである。研磨粒子を含有する硬化性バインダー組成物のコーティング後だが硬化前に、コーティングを隆起領域と凹部領域を含むツールの表面と接触させて成形または構造化表面を研磨コーティングに与えるのが好ましい。
【００１８】
成形または構造化研磨コーティングを提供する上述の方法は、本特許出願と同一の譲渡人に譲渡された米国特許第５，４３５，８１６号に記載されている。
【００１９】
本発明は、改善された切断レートを有する研磨物品を提供する。「切断レート」とは、ワークピース表面から材料または表面粒子を除去する研磨製品の能力のことを指す。切断レートは、単位時間当たりのワークピースからの重量喪失量である。本発明の研磨製品は、従来のサンドペーパーまたは従来のサンディングスポンジの掻き傷パターンに比べて改善された掻き傷パターンも有している。これらの結果は、数多くの理由から、意外なものであり、予期せぬものである。
【００２０】
第１に、本発明の可撓性研磨物品の表面は、開放マットを形成すべく、物品が隅部で互いに連結された多数の小さな分離された一般に矩形の弾性体（またはピロー）から構成されているため、不連続な研磨表面を有している。弾性体は、小さな開放空間（一般に、弾性体と略同じサイズである）が弾性体の各側に近接するように、チェッカー盤パターンで配置されている。研磨鉱物でコートされると、この配置によって、やや小さな開放総面積を与えるために、開口部によって個々の弾性体表面で分離された比較的大きな研磨総面積を有する研磨表面を備えた研磨物品が得られる。これとは対照的に、従来のサンドペーパーは、約１００％の研磨表面と０％の開放空間から構成される連続バッキングにコートされるのが一般的である。サンドペーパーの当業者であれば、従来のサンドペーパーが連続研磨表面を含んでいるということから、本発明の可撓性研磨物品の切断レートが、従来のサンドペーパーの切断レートより少ないと予測するであろう。意外なことに、これは当てはまらない。ペイントサンディング試験において、本発明の製品の切断レートは従来のサンドペーパーとほぼ等価またはやや良好であることを知見した。この意外な結果は、くずを容易に除去できる開放性による、本発明の開放可撓性研磨物品の目詰まり防止性により説明される。「くず」とは、研磨プロセス中に生成される微粒子のことを言う。
【００２１】
各弾性体近傍の開放空間は、サンディングプロセス中に生成されたダストを集める収集体として作用して、サンディングダストを研磨表面から効率的に除去して、予想以上に研磨表面の詰まりが減り、高い除去量が得られる。
【００２２】
第２に、本発明の研磨物品の可撓性基材は発泡状であることから、サンディングされた表面に細かい掻き傷パターンを与える。発泡状バッキングにコートされた研磨鉱物は、サンディングされた表面に、これに匹敵するグリットサイズの研磨剤を有する従来のサンドペーパーによるよりも細かい掻き傷パターンを残す。サンドペーパーの当業者であれば、本発明によりサンディングされた表面に残った掻き傷仕上げパターンが、これに匹敵するグリットサイズの従来のサンディングスポンジにより残るものとは実質的に異なると予測しないであろう。意外なことに、本発明の研磨物品と従来のサンディングスポンジの掻き傷仕上げ試験の結果によれば、本発明の可撓性研磨物品によりサンディングされた表面には、これに匹敵する研磨グリットの従来のサンディングスポンジよりも、大幅に細かい掻き傷パターンが残ることが示される。これらの結果は、小さな研磨コート弾性体のチェッカー盤配置により説明することができる。各研磨コート弾性体は、実質的に小さなサンディングスポンジであり、集まると独特の予想外の結果をもたらす。しかしながら、研磨コート弾性体のチェッカー盤配置はまた、サンディングされた表面に精細仕上げにも寄与する。各研磨コート弾性体は、元々可撓性のジョイントにより近接する研磨コート弾性体に連結されているため、各研磨コート弾性体は、サンディング表面にあるやや異なる通路にも自由に従う。この結果、精細掻き傷仕上げを備えた多数の重なるサンディング通路となる。本発明の可撓性研磨製品における多数の小さな弾性体により、研磨物品を研磨している表面に用いると、多数のサンディング通路が得られる。個々のサンディング通路の多くは、表面仕上げプロセス中互いに重なり合って、予想外の精細サンディング掻き傷パターンを与える。
【００２３】
用語の定義
本発明の可撓性研磨製品について「可撓性」とは、研磨製品が永久歪みなしに折り曲げられ、元の構造へと広げるとまた用いられるほど十分にコンフォーマルであることを意味する。
【００２４】
弾性体について「弾性」とは、圧力下で変形するよう十分に圧縮性でありつつも、圧力を除くと元の構成に戻るように弾性体が形成されている材料のことを参照するためのものである。
【００２５】
弾性体の第１の表面の好ましい構成についての「凸」とは、弾性体の同じ側の側部近傍の周囲表面から遠位に間隔が設けられた高いポイントを第１の表面が有していることを示すためのものである。
【００２６】
「アクリレート」および「多官能性アクリレート」は、メタクリレートのような置換アクリレートも含むことを意味する。
【００２７】
「化学放射線」とは、２００〜７００ナノメートルの範囲内の波長を有する非微粒子放射線のことを意味する。
【００２８】
「平均アクリレート官能性」とは、１分子当たりのアクリルオキシ基の平均数のことを指し、多官能性アクリレート中のアクリルオキシ基の総数を、多官能性アクリレートの分子の総数で除算することにより求められる。
【００２９】
「平均エポキシ官能性」とは、１分子当たりのエポキシ基の平均数のことを指し、エポキシ樹脂中のエポキシ基の総数を、エポキシ樹脂分子の総数で除算することにより求められる。
【００３０】
「二反応性化合物」は、少なくとも１個のエチレン化不飽和基と少なくとも１個の１，２−エポキシド基を含有するものである。
【００３１】
「エポキシ樹脂」とは、少なくとも１個のエポキシ基を有する少なくとも１種類の化合物を含む組成物のことを指す。
【００３２】
「エポキシ基」とはオキシラニル基のことを指す。
【００３３】
「単官能性アクリレート」とは、１分子当たり１個のアクリルオキシ基を有する化合物のことを指す。
【００３４】
「光開始剤」とは、露光したときに、重合性基を重合可能な物質のことを指す。重合は遊離基であってもカチオン性であってもよい。
【００３５】
「多官能性アクリレート」とは、１を超えるアクリルオキシ官能性を有する化合物のことを指す。
【００３６】
「ポリオール」とは、１を超えるヒドロキシ官能性を有する化合物のことを指す。
【発明を実施するための最良の形態】
【００３７】
図１および２に示すように、本発明の可撓性研磨製品１０は、複数の弾性体１２を含む基材１１を有しており、弾性体１２は、各近接する弾性体１２間にあって接触点１４で互いに連結された開口部１３が与えられるようなパターンで共に保持されている。基材１１はゴムの固体シートまたは発泡材料シートを適切にダイカットすることにより得られるが、好ましい基材１１は、平行なスレッド２０と平行スレッドに交差するスレッド２１が、図１に示すようにオフセットパターンで弾性体によりそれぞれが閉じられている開口部を与えるグリッドパターンで含むスクリムを有しているのが好ましい。スクリムは弾性体を含む開放領域において開放されていてもよいが、かかる領域は、さらに強化するために弾性体内に用いられる平行ファイバー１６の下部構造１５を有しているのが好ましい。
【００３８】
かかる基材は、硬化するとポリ塩化ビニル（ＰＶＣ）発泡体を形成する液体にスクリムを浸漬し、浸漬したスクリムをオーブンに入れて組成物を膨張および固化させることにより形成される。これらの基材は周知であり、ジョージア州カルホウンのグリプテックスインダストリーズ社（Ｇｒｉｐｔｅｘ  Ｉｎｄｕｓｔｒｉｅｓ，Ｉｎｃ．，Ｃａｌｈｏｕｎ，ＧＡ）よりオムニ−グリップ（ＯＭＮＩ−ＧＲＩＰ）、マキシ−グリップ（ＭＡＸＩ−ＧＲＩＰ）、ウルトラグリップ（ＵＬＴＲＡ  ＧＲＩＰ）およびエールグリップ（ＥＩＲＥ−ＧＲＩＰ）およびロック−グリップ（ＬＯＣ−ＧＲＩＰ）という商品名で市販されている。これらの製品は、米国特許第５，７０７，９０３号（ショッテンフェルド（Ｓｈｏｔｔｅｎｆｅｌｄ））に従って作成してもよい。
【００３９】
これらの特定の市販の基材は、高温硬化温度を必要とするバインダー前駆体を硬化させるために加熱すると悪変化する場合がある。低温硬化を必要とする特定の脂環式エポキシバインダー前駆体だとこの問題が排除されることが分かっている。本発明の製品を作成するのに有用な熱硬化性樹脂状接着剤としては、エポキシ樹脂、ビニルエーテル樹脂、アクリレート樹脂、アクリル化イソシアヌレート樹脂、アクリル化ウレタン樹脂、アクリル化エポキシ樹脂およびこれらの組み合わせが例示されるがこれらに限られるものではない。好ましい放射線硬化性バインダー前駆体は脂環式エポキシ樹脂である。かかる脂環式エポキシバインダー前駆体としては、ダウケミカル社（Ｄｏｗ  Ｃｈｅｍｉｃａｌ  Ｃｏｍｐａｎｙ）よりＥＲＬ４２９９、ビス−３，４−ヘキシルメチル脂環式エポキシ樹脂とＥＲＬ４２２１、脂環式エポキシ樹脂（両者ともミシガン州ミッドランドのダウケミカル（Ｄｏｗ  Ｃｈｅｍｉｃａｌ，Ｍｉｄｌａｎｄ，Ｍｉｃｈｉｇａｎ）より入手可能）が例示される。
【００４０】
スクリムは、スクリム表面に沿って間隔をあけた断続的な開口部を有する織または編網目構造の天然または合成繊維からできていてもよい。スクリムは、均一なパターンの織布である必要はないが、不織ランダムパターンを含んでいてもよい。このように、開口部はあるパターンか不規則間隔のいずれかとすることができる。スクリム網目構造開口部は矩形であってもよいし、あるいは、ダイヤモンド形、三角形、多角形またはこれらの形状の組み合わせをはじめとするその他形状を有していてもよい。
【００４１】
複数の近接する開口部を含むグリッドを与えるためにスクリムが第１の方向に第１組の列の分離ファイバーと、第２の方向に第２組のファイバーとを含んでおり、弾性体が交互の開口部に配置されていて、弾性体間の開口部には弾性体がないのが好ましい。スクリムはまた、織または編ファイバーメッシュ、合成繊維メッシュ、天然繊維メッシュ、金属繊維メッシュ、成形熱可塑性ポリマーメッシュ、成形熱硬化性ポリマーメッシュ、穿孔シート材料、スリットおよび伸張シート材料およびこれらの組み合わせからなる群より選択されるオープンメッシュを含んでいてもよい。
【００４２】
弾性体の組成物は発泡、非発泡体のいずれでも構わず、これらに限られるものではないが、ポリウレタン樹脂、ポリ塩化ビニル樹脂、エチレン酢酸ビニル樹脂、合成または天然ゴム組成物、アクリレート樹脂およびその他好適なエラストマー樹脂組成物をはじめとするその他様々なエラストマー材料から構成されていてもよい。
【００４３】
基材は、弾性体の総面積に比べて、約２０％〜約８０％、より好ましくは約３０％〜約６０％の弾性体間に累積的な開放性を与える開放性を弾性体間に有するという特徴がある。
【００４４】
基材は手持形に便利になるような十分な厚さを有している。厚さは、弾性体の第１の表面の最高点と、弾性体の第２の表面の間で測る。厚さは、好ましくは約１ｍｍ〜約１５ｍｍ、より好ましくは約３ｍｍ〜約１０ｍｍである。
【００４５】
弾性体は正方形または矩形形状であるのが好ましいが、弾性体は、これらに限られるものではないが、正方形、矩形、三角形、円形および多角形をはじめとする使い勝手のよい幾何形状であってよい。弾性体の形状は均一であるのが好ましいが、そうである必要はない。弾性体は、長手方向の列と交差方向に位置合せされるが、研磨製品を一方向、例えば、長手方向のみにしか動かさないサンディング操作においては、長手方向に位置合せされた研磨剤カバーの弾性体は、研磨される表面に望ましくない掻き傷パターンを生成するため、用途によっては位置合せされない方が好ましい。
【００４６】
弾性体の寸法は約２〜約２５ｍｍ、好ましくは５〜１０ｍｍで変化させてもよい。「各寸法」とは、矩形の場合には、側部の寸法、円形の場合には直径、または不規則形状の場合には最大寸法のことを指す。弾性体の形状は定義された形状である必要はなく、不規則な形状とすることができる。弾性体の寸法を参照するとき、寸法には、１つの側から他の方向へ測定したときの、本体の長手方向または交差方向の幅または最大寸法が含まれるものとする。
【００４７】
基材の開口部は、一般に、それぞれ近接する弾性体よりも小さく、約２ｍｍ〜約２５ｍｍ、好ましくは約５ｍｍ〜約１０ｍｍの寸法を有している。弾性体が矩形である場合には、開口部はやや矩形であってもよく、また近接する弾性体の形状に応じてその他の構造をとってもよい。開口部の形状は、通常、弾性体の短部の形状により定義される。弾性体および開口部は、本発明の可撓性研磨製品の全領域にわたって略均一に分配されているが、必ずしも全ての場合についてではない。
【００４８】
図２を参照すると、研磨製品がフック・アンド・ループファスニングシステムのフックまたはループ部のような２パートメカニカルファスニング装置の１パートに取り付けられる場合には、好ましくは凸またはドーム型の第１の表面２２と、好ましくは平らな第２の表面１８とを有する弾性体１２を含む本発明の研磨製品の概略拡大断面図が示されている。研磨製品がアタッチメントシステムに取り付けられない場合には、第２の表面１８は平らである必要はなく、その他の構成をとってもよい。第２の表面１８も研磨表面であってもよく、凸であってもよい。第２の表面１８の収集によって、複雑な形状を有している物品を研磨するのに利用される使い勝手のよい変形性製品を提供するために、手に容易に沿う本発明の研磨製品に容易に扱い易い裏側が容易に与えられる。
【００４９】
研磨コーティング
本発明は、上述した基材にコートされた研磨層を含むコート研磨製品を提供する。研磨層は、例えば、ドロップコーティング、スラリーコーティング、静電コーティング、ロールコーティング等の公知の手段により提供することができる。研磨コーティングは、通常、基材の片側のみに適用されるが、両側に適用してもよい。両側に適用する場合には、研磨粒子サイズは各側について同じであっても、各側について異なっていてもよい。
【００５０】
基材を提供したら、コート研磨製品の研磨層の形成に関して、バインダー前駆体形態に適用される研磨粒子および数枚の接着層が積層されることとなる。
【００５１】
メイクコート
メイクコートは、メイクコート前駆体を基材に適用することにより形成される。「メイクコート前駆体」とは、研磨粒子を固定するための基材の弾性体の第１の表面の被覆可能な表面に適用される被覆可能な樹脂状接着剤材料のことを言う。「メイクコート」とは、メイクコート前駆体を硬化することにより形成される基材の本体の被覆可能な表面を覆う硬化樹脂層のことを言う。一般に、９０％〜６０％の個々の粒の長さが硬化したメイク接着剤層の上から突出するようにメイクコート接着剤の厚さが調整される。一般に、大きなグリット鉱物（小さなグリット数）は、小さなグリット鉱物（大きなグリット数）よりもメイク接着剤を必要とする。
【００５２】
メイクコート前駆体は、硬化したときに、研磨粒子を基材の被覆可能な表面に固定してボンドするのに必要な接着力を与えるようなコーティング重量で基材に適用される。代表的なメイクコートについて、乾燥付加重量は約６０〜２００ｇ／ｍ２である。
【００５３】
メイクコートは基材の片側に適用される。メイクコートバインダー前駆体は、ナイフコーティング、スプレーコーティング、ロールコーティング、輪転グラビアコーティング等といった従来の技術により被覆することができる。
【００５４】
様々なメイク、サイズおよびスーパーサイズコートを用いる本発明のコート研磨物品の接着層は、通常、樹脂状接着剤から形成される。各層は同一または異なる樹脂状接着剤から形成することができる。有用な樹脂状接着剤は、基材の有機ポリマー材料と相容性のあるようなものである。硬化した樹脂状接着剤はまた研削条件に耐え、接着層が劣化せず、研磨材料が早期に剥離されないようにする。
【００５５】
樹脂状接着剤は、熱硬化性樹脂層であるのが好ましい。本発明に好適な熱硬化性樹脂状接着剤としては、フェノール樹脂、アミノプラスト樹脂、ウレタン樹脂、エポキシ樹脂、エポキシ−ポリオール樹脂、エチレン化不飽和樹脂、アクリレート樹脂、アクリル化イソシアヌレート樹脂、尿素−ホルムアルデヒド樹脂、イソシアヌレート樹脂、ポリ塩化ビニル樹脂、ブタジエンゴム樹脂、アクリル化ウレタン樹脂、アクリル化エポキシ樹脂またはこれらの混合物が例示されるがこれらに限られるものではない。好ましいメイクコート樹脂は、ポリオールと組み合わせた脂環式エポキシ樹脂である。
【００５６】
メイク、サイズコートおよびスーパーサイズ層は、それぞれ、コート研磨製品に一般的に用いられるその他の材料を含むことができる。添加剤と呼ばれるこれらの材料としては、研削助剤、フィラー、カップリング剤、湿潤剤、染料、顔料、可塑剤、剥離剤またはこれらの組み合わせが挙げられる。一般に、これらの材料は所望の結果に必要とされる以上は用いない。メイクまたはサイズコートについて、フィラーは、一般に、接着剤の重量に基づいて約９０ｗｔ％の量以下で存在させる。有用なフィラーとしては、炭酸カルシウムやメタケイ酸カルシウムのようなカルシウム塩、シリカ、金属、カーボンまたはガラスが例示される。
【００５７】
研磨粒子
本発明に好適な研磨粒子としては、溶融酸化アルミニウム、熱処理済み酸化アルミニウム、アルミナベースのセラミックス、炭化ケイ素、ジルコニア、アルミナ−ジルコニア、ガーネット、ダイアモンド、セリア、立方晶窒化ホウ素、グラウンドガラス、石英、二ホウ化チタン、ゾルゲル研磨剤およびこれらの組み合わせが挙げられる。ゾルゲル研磨粒子の例は、米国特許第４，３１４，８２７号（ライサイザーら（Ｌｅｉｔｈｅｉｓｅｒ  ｅｔ  ａｌ．）、第４，６２３，３６４号（コットリンガーら（Ｃｏｔｔｒｉｎｇｅｒ  ｅｔ  ａｌ．）、第４，７４４，８０２号（シュワーベル（Ｓｃｈｗａｂｅｌ））、第４，７７０，６７１号（モンローら（Ｍｏｎｒｏｅ  ｅｔ  ａｌ．））および第４，８８１，９５１号（ウッドら（Ｗｏｏｄ  ｅｔ  ａｌ．））にある。研磨粒子は成形する（例えば、ロッド、三角形または角錐）ことも成形しない（例えば、不規則）こともできる。「研磨粒子」という用語には、砥粒、凝集体または多粒研磨顆粒が包含される。かかる凝集体の例については、米国特許第第４，６５２，２７５号（ブロッシャーら（Ｂｌｏｅｃｈｅｒ  ｅｔ  ａｌ．））および第５，９７５，９８８号（クリスチアンソン（Ｃｈｒｉｓｔｉａｎｓｏｎ））に記載されている。凝集体は、不規則形状、またはこれに関連した正確な形状、例えば、立方体、角錐、角錐台または球とすることができる。凝集体は、研磨粒子または粒およびボンディング剤を含む。ボンディング剤は有機または無機とすることができる。有機バインダーとしては、フェノール樹脂、尿素−ホルムアルデヒド樹脂およびエポキシ樹脂が例示される。無機バインダーとしては、金属（例えば、ニッケル）および金属酸化物が例示される。金属酸化物は、通常、ガラス（ビトリファイド）、セラミック（結晶）またはガラスセラミックのいずれかに分類される。セラミック凝集体についての更なる情報については、米国特許第５，９７５，９８８号（クリスチアンソン（Ｃｈｒｉｓｔｉａｎｓｏｎ））に開示されている。
【００５８】
本発明の適用に有用な酸化アルミニウム粒としては、溶融酸化アルミニウム、熱処理済み酸化アルミニウムおよびセラミック酸化アルミニウムが例示される。かかるセラミック酸化アルミニウムの例は、米国特許第４，３１４，８２７号（ライサイザーら（Ｌｅｉｔｈｅｉｓｅｒ  ｅｔ  ａｌ．）、第４，７４４，８０２号（シュワーベル（Ｓｃｈｗａｂｅｌ））、第４，７７０，６７１号（モンローら（Ｍｏｎｒｏｅ  ｅｔ  ａｌ．））および第４，８８１，９５１号（ウッドら（Ｗｏｏｄ  ｅｔ  ａｌ．））に開示されている。
【００５９】
研磨粒子を材料に被覆すると、所望の特性の粒子が得られる。例えば、研磨粒子表面に適用された材料は、研磨粒子とポリマー間の接着力を改善することが示されている。さらに、研磨粒子表面に適用された材料は、前駆体ポリマーサブユニットの研磨粒子の分散性を改善する。あるいは、表面コーティングは、得られる研磨粒子の切断特性を変更したり改善することができる。かかる表面コーティングは、例えば、米国特許第５，０１１，５０８号（ワルドら（Ｗａｌｄ  ｅｔ  ａｌ．））、第３，０４１，１５６号（ロウズら（Ｒｏｗｓｅ  ｅｔ  ａｌ．））、第５，００９，６７５号（クンツら（Ｋｕｎｚ  ｅｔ  ａｌ．））、第４，９９７，４６１号（マルクホフ−マスネーら（Ｍａｒｋｈｏｆｆ−Ｍａｔｈｅｎｙ  ｅｔ  ａｌ．））、第５，２１３，５９１号（セリッカヤら（Ｃｅｌｉｋｋａｙａ  ｅｔ  ａｌ．））、第５，０８５，６７１号（マーチンら（Ｍａｒｔｉｎ  ｅｔ  ａｌ．））および第５，０４２，９９１号（クンツら（Ｋｕｎｚ  ｅｔ  ａｌ．））に記載されている。
【００６０】
本発明の有利な適用のために研磨粒子の平均粒子サイズは少なくとも約０．１マイクロメートル、好ましくは少なくとも約６５マイクロメートルである。約１００マイクロメートルの粒子サイズは、アメリカ規格協会（ＡＮＳＩ）規格Ｂ７４．１８−１９８４によれば、コート研磨等級１５０砥粒に略対応している。砥粒は、可撓性研磨製品の所望の最終用途に応じて、配向させて、あるいは配向させずに基材に適用することができる。
【００６１】
研磨粒子は、静電コーティングやドロップコーティングのような従来の技術によりメイクコート前駆体に埋め込むことができる。静電コーティング中、静電荷を研磨粒子に適用して、研磨粒子を上方へ向ける。静電コーティングは、研磨粒子を配向させる傾向があり、これが良好な研磨性能に結びつく。ドロップコーティングにおいて、研磨粒子は供給ステーションから押し付けられて、重力によりバインダー前駆体に落ちる。バインダー前駆体への機械的な力により研磨粒子を上方へ向けることも本発明の範囲に含まれる。
【００６２】
研磨粒子が静電コーティングにより適用される場合には、バッキングをドラムに配置するのが好ましい。ドラムが、静電コーティングプロセスのアースとして作用する。適正な量の研磨粒子をドラム下のプレートに配置する。次に、ドラムを回転させて、静電界をオンにする。ドラムが回転するにつれて、研磨粒子がメイクコートに埋め込まれる。所望量の研磨粒子が被覆されるまでドラムは回転する。得られる構造を、メイクコートが固化するのに十分な条件に晒す。
【００６３】
あるいは、帯電されたプレートをドラムの代わりに静電プロセスのアースとして用いることができる。
【００６４】
サイズコート
サイズコートは、鉱物およびメイクオートを覆うように適用された接着薄層である。この接着層の目的は、個々の鉱物粒子を一緒にバインドして、サンディングプロセス中に全て一斉に作用するようにすることである。サイズ接着層の厚さは個々の鉱物粒サイズによって異なる。粗いグリット鉱物（小さなグリット数）は、細かいグリット鉱物（大きなグリット数）よりもサイズ接着剤を必要とする。サイズコートは、メイクコートおよび研磨粒子を覆うようにサイズコート前駆体の薄層を適用することにより形成されて、約６０ｇ／ｍ２未満の乾燥付加重量を有する薄く硬いサイズコートが形成される。好ましくは、サイズコート付加重量は約８〜３０ｇ／ｍ２である。薄く硬いサイズコートを伸張可能な発泡基材に適用すると、厚く硬いサイズコートが曲げたときに発泡基材を切る傾向が減じる一方、薄く硬いサイズコートに関連して性能の改善が維持される、すなわち、寿命が延び、切断を増大し、耐摩耗性が増大するということを見出した。改善された性能特性を得るのに必要な工程の更なる詳細については、国際公開第０１／４１９７５Ａ１号にある。
【００６５】
サイズコートは、例えば、ロールコーティングまたはスプレーコーティングにより、研磨粒子およびメイクコートを覆うように適用してもよい。研磨コーティングには、メイクコーティングおよび研磨粒子を覆うサイズコーティングも含まれているのが好ましい。サイズコーテイングは、フェノール樹脂、ペンダントα，β−不飽和カルボニル基を有するアミノプラスト樹脂、ウレタン樹脂、エポキシ樹脂、エチレン化不飽和樹脂、アクリル化イソシアヌレート樹脂、尿素ホルムアルデヒド樹脂、イソシアヌレート樹脂、アクリル化ウレタン樹脂、アクリル化エポキシ樹脂、ビス−マレイミド樹脂、フルオレン−変性エポキシ樹脂およびこれらの組み合わせからなる群より選択されるバインダー樹脂であるのが好ましい。好ましいサイズコートは、脂環式エポキシ樹脂およびアクリレート樹脂の混合物である。サイズコートを適用した後、一般に、エネルギー源に露光することにより、サイズコートを固化する。これらエネルギー源としては、熱と放射線エネルギーの両方が含まれる。
【００６６】
スーパーサイズコート
場合によっては、スーパーサイズコートをサイズコートに適用するのが好ましい。任意のスーパーサイズコートは、コート研磨剤の研磨特性を向上するために、研削助剤を含んでいるのが好ましい。研削助剤としては、四フッ化ホウ酸カリウム、氷晶石、氷晶石アンモニウムまたは硫黄が例示される。一般に、研削助剤は所望の結果に必要とされる以上は用いない。スーパーサイズコートはバインダーおよび研削助剤を含んでいてもよい。
【００６７】
一般的な製造方法
可撓性研磨製品は、可撓性シート状基材を提供することにより作成される。シート基材の第１の表面は、硬化性バインダー組成物を含むメイクコーティング処方により被覆される。これは、高圧スプレーガンまたはロールコータにより適用することができる。コーティングステーションは、ドロップダイコーター、ナイフコーター、カーテンコーター、真空ダイコーターまたはダイコーター等のような従来のコーティング手段のいずれかとすることができる。コーティング中、気泡の形成は最小にするのが好ましい。研磨粒子は、硬化性組成物のメイクコーティングに付着させる。
【００６８】
エネルギー源によりエネルギーを硬化性研磨複合体層へ送って、メイクコートの少なくとも一部を硬化する。エネルギー源の選択は、一部、前駆体メイクコートの化学的性質に応じて異なる。エネルギー源は、基材をあまり劣化させるものであってはならない。前駆体メイクコートの部分硬化とは、逆さにしたときに硬化性研磨複合体層が流れないような状態まで前駆体メイクコートが重合することを意味する。
【００６９】
エネルギー源は、電子ビーム、紫外線または可視光のような熱エネルギーおよび放射エネルギー源であってもよい。必要なエネルギーの量は、前駆体ポリマーサブユニット中の反応性基の化学的性質およびバインダー前駆体の厚さおよび密度に応じて異なる。熱エネルギーについては、約７５℃〜約１５０℃のオーブン温度で、約５分〜約６０分の間で通常十分である。電子ビーム放射またはイオン化放射を、約０．１〜約１０Ｍｒａｄのエネルギーレベル、好ましくは約１〜約１０Ｍｒａｄのエネルギーレベルで用いてもよい。紫外線は、約２００〜約４００ナノメートルの範囲、好ましくは約２５０〜４００ナノメートルの範囲の波長を有する放射線を含む。可視光線は、約４００〜約８００ナノメートルの範囲、好ましくは約４００〜５５０ナノメートルの範囲の波長を有する放射線を含む。
【００７０】
硬化性バインダー組成物を含むサイズコーティング処方を研磨粒子を覆うように被覆し、サイズバインダー組成物を、熱、電子ビームまたはＵＶ硬化のいずれかにより硬化する。
【００７１】
成形研磨コーティングの製造方法
このタイプの製品の製造は、図３に概略を示す装置を用いて実施される。図３に、発泡バッキング２５の第１の主面に成形コーティングを適用する装置２３を示す。製造ツール２４はキャビティを含む接触表面３０と、逆のバッキング表面３８と、接触表面３０内に適正なサイズのキャビティとを有するベルトの形態である。第１の主面２６と第２の主面２７を有するバッキング２５がロール２８から巻き戻される。バッキング２５がロール２８から巻き戻されると同時に、生成２４ツールがロール２９から巻き戻される。製造ツール２４の接触表面３０は、コーティングステーション３１で、研磨粒子とバインダー前駆体の混合物により被覆される。混合物を加熱して、コーティング工程の前またはその最中に粘度を下げる。コーティングステーションは、ナイフコーター、ドロップダイコーター、カーテンコーター、真空ダイコーターまたは押し出しダイコーター等のような従来のコーティング手段を含むことができる。製造ツール２４の接触表面３０がコートされた後、バッキング２５と製造ツール２４を接触させて、混合物がバッキング２５の第１の主面２６を濡らすようにする。図３において、接触ニップロール３３により混合物をバッキング２５と接触させ、かつ製造ツール／混合物／バッキング構造を支持ドラム３５に対して押し付ける。次に、十分な線量の放射エネルギーを、製造ツール２４の裏面３８を通して、混合物へと、放射エネルギー源３７により送って、バインダー前駆体を少なくとも部分的に硬化させることにより、成形された扱い易い構造３９を形成する。製造ツール２４を成形された扱い易い構造３９から分離する。製造ツール２４の成形された扱い易い構造３９からの分離はローラ４０で成される。ローラ４０通過直後、成形された扱い易い構造３９と製造ツール２４の間の角度、アルファは、成形された扱い易い構造３９を製造ツール２４からほぼきれいに分離させるために、鋭角、例えば、３０度を超えるのが好ましい。製造ツール２４をロール４１として再び巻く。成形された扱い易い構造３９をロール４３として巻く。バインダー前駆体が完全に硬化していない場合には、熱エネルギー源や追加の放射線エネルギー源のような追加のエネルギー源に露光することにより完全に硬化させて、コートされた研磨物品を形成することができる。あるいは、完全硬化は、追加のエネルギー源を用いずに得られることもあり、コートされた研磨物品が形成される。本明細書において、「完全硬化」という言い回しは、バインダー前駆体が十分に硬化して、得られた製品が研磨物品、例えば、コートされた研磨物品として機能することを意味する。
【００７２】
図３に示す装置を用いることにより作成された硬化研磨物品は、製造ツール２４により与えられた表面のうねり以外は、比較的平滑な表面を有している。
【００７３】
製造ツール
図３に示した製造ツール２４を作成するのに用いたローラ５０を図４に示す。ローラ５０の以下の特定の実施形態を用いて、製造ツール２４を作成し、これを用いて本発明の研磨複合体構造を作成した。ローラ５０はシャフト５１と回転軸５２を有している。この場合、パターン化された表面には、ローラ周囲に第１の組５３の近接する周囲溝と、回転軸５２に対して３０°の角度の第２の組５４の等間隔であいた溝がある。
【００７４】
図５に、組５３の溝に垂直な、図４の線５−５に沿った、ローラ５０のパターン化された表面の部分の拡大断面図を示す。図５に、ピークからピークまでの距離ｘが５４．８μｍと５３°の角度ｚで谷からピークまでのピーク高さｙが５５μｍのピークを有するパターン化された表面を示す。
【００７５】
図６に、組５４の溝に垂直な、図４の線６−６に沿った、ローラ５０のパターン化された表面の部分の拡大断面図を示す。図６に、２５０μｍの距離ｔにより分離された近接するピーク傾斜と谷の間が９９．５°の角度ｗと、５５μｍの谷深さｓを有する溝５５を示す。
【００７６】
ローラ５０を用いて、米国特許第５，４３５，８１６号（スパージオンら（Ｓｐｕｒｇｅｏｎ  ｅｔ  ａｌ．））に記載された方法に従って、図２に示す研磨製品の接着層において成形構造を形成するための製造ツールを作成してもよい。
【００７７】
製造ツールを用いて、正確に成形または不規則に成形された研磨複合体構造の配列を備えた研磨複合体層を提供する。製造ツールは複数のキャビティを含む表面を有している。これらのキャビティは、本質的には研磨複合体の逆形状であり、研磨複合体構造の形状および配置を生成するためのものである。これらのキャビティは、研磨複合体に好適な幾何学形状の逆形状である幾何学形状であればいずれの形状であってもよい。キャビティの形状は、研磨複合体構造の表面積がバッキングから離れるにつれて減少するように選択されるのが好ましい。
【００７８】
製造ツールは、ベルト、シート、連続シートまたはウェブ、輪転グラビアロールのようなコーティングロール、コーティングロール上に据え付けられたスリーブまたはダイとすることができる。製造ツールは、金属（例えば、ニッケル）、金属合金またはプラスチックで構成することができる。製造ツールは、フォトリソグラフィー、ローレット切り、型彫り、ホブ切り、電鋳、ダイアモンド旋削等といった従来の技術により作製することができる。金属マスターツールを作成するのに好ましい方法は、米国特許第５，９７５，９８７号（フープマンら（Ｈｏｏｐｍａｎ  ｅｔ  ａｌ．））に記載されている。
【００７９】
熱可塑材ツールは、金属マスターツールから複製することができる。マスターツールは、製造ツールに望まれるものの逆パターンを有している。マスターツールは、金属、例えば、ニッケルめっき金属、例えば、アルミニウム、銅または青銅からできているのが好ましい。熱可塑性シート材料を、任意で、マスターツールと共に加熱し、両者を合わせて圧縮することによってマスターツールパターンで熱可塑性材料にエンボス加工を施すことができる。熱可塑材料をマスターツールから押出す、またはマスターツールに鋳造してから押し付けることもできる。熱可塑性材料を非流動状態まで冷却し、マスターツールから分離して、製造ツールを作成する。製造ツールはまた、研磨物品の製造ツールからの剥離を容易にするために剥離コーティングを有していてもよい。かかる剥離コーティングとしてはシリコーンおよびフルオロケミカルが例示される。
【００８０】
好適な熱可塑性製造ツールは、米国特許第５，４３５，８１６号（スパージオンら（Ｓｐｕｒｇｅｏｎ  ｅｔ  ａｌ．））に報告されている。製造ツールを形成するのに有用な熱可塑性材料としては、ポリエステル、ポリプロピレン、ポリエチレン、ポリアミド、ポリウレタン、ポリカーボネートまたはこれらの組み合わせが例示される。熱可塑性製造ツールは、酸化防止剤および／またはＵＶ安定化剤のような添加剤を含んでいるのが好ましい。これらの添加剤は、製造ツールの耐用寿命を延ばす。
【００８１】
本発明の方法に従って作成された研磨製品の成分について説明する。
【００８２】
研磨粒子
本発明の研磨物品は、通常、前駆体ポリマーサブユニットに分散された複数の研磨粒子を含む少なくとも１層の研磨複合体層を含んでいる。バインダーはバインダー前駆体サブユニットを含むバインダー前駆体から形成される。研磨物品はバインダーに均一に分散してもよいし、あるいは研磨粒子を不均一に分散させてもよい。研磨粒子をバインダー中に均一に分散させて、得られる研磨物品がより一定した切断性を有するようにするのが好ましい。
【００８３】
研磨粒子の平均粒子サイズは約０．０１〜１５００マイクロメートル、通常０．０１〜５００マイクロメートル、最も一般的には１〜１００マイクロメートルの範囲とすることができる。研磨粒子のサイズは、研磨粒子の最長寸法とされる。たいていの場合、ある分布の粒子サイズとなる。場合によっては、粒子サイズ分布を精密に制御して、得られる研磨物品が研磨されるワークピース上に一定の表面仕上げを与えるようにするのが好ましい。
【００８４】
従来の硬質研磨材料としては、溶融酸化アルミニウム、熱処理済み酸化アルミニウム、白色溶融酸化アルミニウム、黒色炭化ケイ素、緑色炭化ケイ素、二ホウ化チタン、炭化ホウ素、炭化タングステン、炭化チタン、ダイアモンド（天然および合成）、シリカ、酸化鉄、クロミア、セリア、ジルコニア、チタニア、シリケート、酸化錫、立方晶窒化ホウ素、ガーネット、溶融アルミナジルコニア、ゾルゲル研磨材料等が例示される。ゾルゲル研磨粒子の例は、米国特許第４，３１４，８２７号（ライサイザーら（Ｌｅｉｔｈｅｉｓｅｒ  ｅｔ  ａｌ．）、第４，６２３，３６４号（コットリンガーら（Ｃｏｔｔｒｉｎｇｅｒ  ｅｔ  ａｌ．）、第４，７４４，８０２号（シュワーベル（Ｓｃｈｗａｂｅｌ））、第４，７７０，６７１号（モンローら（Ｍｏｎｒｏｅ  ｅｔ  ａｌ．））および第４，８８１，９５１号（ウッドら（Ｗｏｏｄ  ｅｔ  ａｌ．））にある。
【００８５】
本明細書で用いる研磨粒子という用語には、ポリマーと共にボンドされて研磨凝集体を形成する単一研磨粒子も含まれる。研磨凝集体については、例えば、米国特許第４，３１１，４８９号（クレスナー（Ｋｒｅｓｓｎｅｒ））、第４，６５２，２７５号（ブレッヒャーら（Ｂｌｏｅｃｈｅｒ  ｅｔ  ａｌ．）、第４，７９９，９３９号（ブレッヒャーら（Ｂｌｏｅｃｈｅｒ  ｅｔ  ａｌ．）および第５，５００，２７３号（ホルメスら（Ｈｏｌｍｅｓ  ｅｔ  ａｌ．））にさらに記載されている。あるいは、研磨粒子は内部粒子引力により一緒にボンドしてもよい。
【００８６】
研磨粒子はまた、それに関連の形状を有していてもよい。かかる形状としては、ロッド、三角、角錐、円錐、中空でない球、中空の球等が例示される。あるいは、研磨粒子は不規則形状であってもよい。
【００８７】
研磨粒子を材料にコートすると、所望の特性の粒子が得られる。例えば、研磨粒子表面に適用された材料は、研磨粒子とポリマー間の接着力を改善することが示されている。さらに、研磨粒子表面に適用された材料は、前駆体ポリマーサブユニットの研磨粒子の分散性を改善する。あるいは、表面コーティングは、得られる研磨粒子の切断特性を変更したり改善することができる。かかる表面コーティングは、例えば、米国特許第５，０１１，５０８号（ワルドら（Ｗａｌｄ  ｅｔ  ａｌ．））、第３，０４１，１５６号（ロウズら（Ｒｏｗｓｅ  ｅｔ  ａｌ．））、第５，００９，６７５号（クンツら（Ｋｕｎｚ  ｅｔ  ａｌ．））、第４，９９７，４６１号（マルクホフ−マスネーら（Ｍａｒｋｈｏｆｆ−Ｍａｔｈｅｎｙ  ｅｔ  ａｌ．））、第５，２１３，５９１号（セリッカヤら（Ｃｅｌｉｋｋａｙａ  ｅｔ  ａｌ．））、第５，０８５，６７１号（マーチンら（Ｍａｒｔｉｎ  ｅｔ  ａｌ．））および第５，０４２，９９１号（クンツら（Ｋｕｎｚ  ｅｔ  ａｌ．））に記載されている。
【００８８】
フィラー
本発明の研磨物品は、さらにフィラーを含む研磨コーティングを含んでいてもよい。フィラーは微粒子材料であり、平均粒子サイズは０．１〜５０マイクロメートル、通常、１〜３０マイクロメートルである。本発明に用いるのに好適なフィラーとしては、金属炭酸塩（炭酸カルシウム、炭酸カルシウムマグネシウム、炭酸ナトリウム、炭酸マグネシウム等）、シリカ（水晶、ガラスビーズ、ガラス泡およびガラスファイバー等）、シリケート（タルク、クレイ、モンモリロン石、長石、マイカ、ケイ酸カルシウム、メタケイ酸カルシウム、アルミノケイ酸ナトリウム、ケイ酸ナトリウム等）、金属硫酸塩（硫酸カルシウム、硫酸バリウム、硫酸ナトリウム、硫酸アルミニウムナトリウム、硫酸アルミニウム等）、石膏、蛭石、糖、木粉、三水和アルミニウム、カーボンブラック、金属酸化物（酸化カルシウム、酸化アルミニウム、酸化錫、二酸化チタン等）、金属亜硫酸塩（亜硫酸カルシウム等）、熱可塑性粒子（ポリカーボネート、ポリエーテルイミド、ポリエステル、ポリエチレン、ポリスルホン、ポリスチレン、アクリロニトリル−ブタジエン−スチレンブロックコポリマー、ポリプロピレン、アセタールポリマー、ポリウレタン、ナイロン粒子）および熱硬化性粒子（フェノール泡、フェノールビーズ、ポリウレタン発泡粒子等）等が例示される。フィラーはハロゲン化物塩のような塩であってもよい。ハロゲン化物塩としては、塩化ナトリウム、氷晶石カリウム、氷晶石ナトリウム、氷晶石アンモニウム、四フッ化ホウ酸カリウム、四フッ化ホウ酸ナトリウム、フッ化ケイ素、塩化カリウムおよび塩化マグネシウムが例示される。金属フィラーとしては、錫、鉛、ビスマス、コバルト、アンチモン、カドミウム、鉄、チタンが例示される。その他のフィラーとしては、硫黄、有機硫黄化合物、グラファイト、金属硫化物および沈殿防止剤が挙げられる。
【００８９】
沈殿防止剤としては、ドイツ、ラインフェルデンのデグサ社（ＤｅＧｕｓｓａ  Ｃｏｒｐ．，Ｒｈｅｉｎｆｅｌｄｅｎ，Ｇｅｒｍａｎｙ）より「ＯＸ−５０」という商品名で市販されている表面積が１５０平方メートル／グラムのアモルファスシリカ粒子が例示される。沈殿防止剤の添加により、研磨スラリーの全体の粘度を下げることができる。沈殿防止剤の使用についてはさらに米国特許第５，３６８，６１９号（カラー（Ｃｕｌｌｅｒ））に記載されている。
【００９０】
バインダー
本発明の研磨コーティングは、研磨粒子と前駆体ポリマーサブユニットの混合物を含む硬化性研磨複合体層から形成される。硬化性研磨複合体層は有機前駆体ポリマーサブユニットを含むのが好ましい。前駆体ポリマーサブユニットは、表面をコートできるよう十分に流れることができるのが好ましい。前駆体ポリマーサブユニットの固化は、硬化（例えば、重合および／または架橋）、乾燥（例えば、液体を飛ばす）かつ／または単純に冷却することにより行うことができる。前駆体ポリマーサブユニットは、有機溶剤含有、水含有または１００％固体（実質的に溶剤を含まない）組成であってもよい。熱可塑性および／または熱硬化性ポリマーまたは材料の両方、およびこれらの組み合わせを前駆体ポリマーサブユニットとして用いられる。前駆体ポリマーサブユニットの硬化の際、硬化性研磨複合体は硬化された研磨複合体へと変換される。好ましい前駆体ポリマーサブユニットは、縮合硬化性樹脂または付加重合性樹脂のいずれかとすることができる。付加重合性樹脂はエチレン化不飽和モノマーおよび／またはオリゴマーとすることができる。有用な架橋性材料としては、フェノール樹脂、ビスマレイミドバインダー、ビニルエーテル樹脂、ペンダントアルファ、ベータ不飽和カルボニル基を有するアミノプラスト樹脂、ウレタン樹脂、エポキシ樹脂、アクリレート樹脂、アクリル化イソシアヌレート樹脂、尿素−ホルムアルデヒド樹脂、イソシアヌレート樹脂、アクリル化ウレタン樹脂、アクリル化エポキシ樹脂またはこれらの混合物が例示される。
【００９１】
研磨複合体層は、約１重量部の研磨粒子〜９０重量部の研磨粒子と、１０重量部の前駆体ポリマーサブユニット〜９９重量部の前駆体ポリマーサブユニットを含んでいてよい。研磨複合体は約３０〜８５部の研磨粒子と、約１５〜７０部の前駆体ポリマーサブユニットとを含んでいるのが好ましい。研磨複合体は約４０〜７０部の研磨粒子と、約３０〜６０部の前駆体ポリマーサブユニットとを含んでいるのがより好ましい。
【００９２】
前駆体ポリマーサブユニットは、硬化性有機材料であるのが好ましい（例えば、熱および／または電子ビーム、紫外線、可視光等といったその他エネルギー源に晒した際、または化学触媒、水分またはポリマーを硬化または重合させるその他溶剤を付加した際に重合および／または架橋可能なポリマーサブユニットまたは材料）。前駆体ポリマーサブユニットとしては、アルキル化尿素−ホルムアルデヒドポリマー、メラミン−ホルムアルデヒドポリマーおよびアルキル化ベンゾグアナミン−ホルムアルデヒドポリマーのようなアミノポリマーまたはアミノプラストポリマー、アクリレートおよびメタクリレートアルキルアクリレート、アクリル化エポキシ、アクリル化ウレタン、アクリル化ポリエステル、アクリル化ポリエーテル、ビニルエーテル、アクリル化油およびアクリル化シリコーンを含むアクリレートポリマー、ウレタンアルキドポリマーのようなアルキドポリマー、ポリエステルポリマー、反応性ウレタンポリマー、レゾールやノボラックポリマーのようなフェノールポリマー、フェノール／ラテックスポリマー、ビスフェノールエポキシポリマーのようなエポキシポリマー、イソシアネート、イソシアヌレート、アルキルアルコキシシランポリマーのようなポリシロキサンポリマーまたは反応性ビニルポリマーが挙げられる。得られたバインダーは、モノマー、オリゴマー、ポリマーまたはこれらの組み合わせの形態であってもよい。
【００９３】
アミノプラスト前駆体ポリマーサブユニットは、１分子または１オリゴマー当たり、少なくとも１つのペンダントアルファ、ベータ−不飽和カルボニル基を有している。これらのポリマー材料については、さらに米国特許第４，９０３，４４０号（ラルソンら（Ｌａｒｓｏｎ  ｅｔ  ａｌ．）および第５，２３６，４７２号（キークら（Ｋｉｒｋ  ｅｔ  ａｌ．））に記載されている。
【００９４】
好ましい硬化研磨コーティングは、遊離基硬化性前駆体ポリマーサブユニットから生成される。これらの前駆体ポリマーサブユニットは、熱エネルギーおよび／または放射線エネルギーに晒すと即時に重合可能である。遊離基硬化可能な前駆体ポリマーサブユニットの好ましいサブセットとしては、エチレン化不飽和バインダー前駆体ポリマーサブユニットが挙げられる。かかるエチレン化不飽和バインダー前駆体ポリマーサブユニットとしては、ペンダントアルファ、ベータ不飽和カルボニル基を有するアミノプラストモノマーまたはオリゴマー、エチレン化不飽和モノマーまたはオリゴマー、アクリル化イソシアヌレートモノマー、アクリル化ウレタンオリゴマー、アクリル化エポキシモノマーまたはオリゴマー、エチレン化不飽和モノマーまたは希釈剤、アクリレート分散液またはこれらの混合物が例示される。アクリレートという用語には、アクリレートとメタクリレートの両方が含まれる。
【００９５】
エチレン化不飽和前駆体ポリマーサブユニットとしては、炭素、水素および酸素と、任意で窒素およびハロゲンを含有するモノマーとポリマー化合物の両方が含まれる。酸素または窒素原子またはこの両方は、通常、エーテル，エステル、ウレタン、アミドおよび尿素基の形態で存在している。エチレン化不飽和モノマーは、単官能性、二官能性、三官能性、四官能性またはこれより高い官能性としてよく、アクリレートとメタクリレートベースのモノマーの両方が含まれる。好適なエチレン化不飽和化合物は、脂肪族一価の基または脂肪族の多価の基を含有する化合物と、アクリル酸、メタクリル酸、イタコン酸、クロトン酸、イソクロトン酸またはマレイン酸のような不飽和カルボン酸との反応から作成されたエステルであるのが好ましい。エチレン化不飽和モノマーの代表例としては、メチルメタクリレート、エチルメタクリレート、スチレン、ジビニルベンゼン、ヒドロキシエチルアクリレート、ヒドロキシエチルメタクリレート、ヒドロキシプロピルアクリレート、ヒドロキシプロピルメタクリレート、ヒドロキシブチルアクリレート、ヒドロキシブチルメタクリレート、ラウリルアクリレート、オクチルアクリレート、カプロラクトンアクリレート、カプロラクトンメタクリレート、テトラヒドロフルフリルメタクリレート、シクロヘキシルアクリレート、ステアリルアクリレート、２−フェノキシエチルアクリレート、イソオクチルアクリレート、イソボルニルアクリレート、イソデシルアクリレート、ポリエチレングリコールモノアクリレート、ポリプロピレングリコールモノアクリレート、ビニルトルエン、エチレングリコールジアクリレート、ポリエチレングリコールジアクリレート、エチレングリコールジメタクリレート、ヘキサンジオールジアクリレート、トリエチレングリコールジアクリレート、２−（２−エトキシエトキシ）エチルアクリレート、プロポキシル化トリメチロールプロパントリアクリレート、トリメチロールプロパントリアクリレート、グリセロールトリアクリレート、ペンタエリスリトールトリアクリレート、ペンタエリスリトールトリメタクリレート、ペンタエリスリトールテトラアクリレートおよびペンタエリスリトールテトラメタクリレートが挙げられる。その他のエチレン化不飽和材料としては、モノアリル、ポリアリルまたはポリメソアリルエステルおよび、ジアリルフタレート、ジアリルアジペートまたはＮ，Ｎ−ジアリルアジパミドのようなカルボン酸のアミドが挙げられる。さらに他の窒素含有エチレン化不飽和モノマーとしては、トリス（２−アクリルオキシエチル）イソシアヌレート、１，３，５−トリ（２−メタクリルオキシエチル）−ｓ−トリアジン、アクリルアミド、メタクリルアクリルアミド、Ｎ−メチル−アクリルアミド、Ｎ，Ｎ−ジメチルアクリルアミド、Ｎ−ビニル−ピロリドンまたはＮ−ビニル−ピペリドンが挙げられる。
【００９６】
好ましい前駆体ポリマーサブユニットは、２種類以上のアクリレートモノマーのブレンドを含有している。例えば、前駆体ポリマーサブユニットは、三官能性アクリレートおよび単官能性アクリレートモノマーのブレンドであってもよい。ある前駆体ポリマーサブユニットの一例としては、プロポキシル化トリメチロールプロパントリアクリレートと２−（２−エトキシエトキシ）エチルアクリレートとのブレンドがある。多官能性アクリレートと単官能性アクリレートポリマーの重量比は約１部〜約９０部の多官能性アクリレートから約１０部〜約９９部の単官能性アクリレートである。
【００９７】
米国特許第４，７５１，１３８号（ツーメイら（Ｔｕｍｅｙ  ｅｔ  ａｌ．））に記載されたように、アクリレートとエポキシポリマーの混合物から前駆体ポリマーサブユニットを処方することもできる。
【００９８】
その他の前駆体ポリマーサブユニットとしては、少なくとも１つのペンダントアクリレート基を有するイソシアヌレート誘導体と、少なくとも１つのペンダントアクリレート基を有するイソシアネート誘導体が挙げられる。これについてはさらに、米国特許第４，６５２，２７４号（ベッチャーら（Ｂｏｅｔｔｃｈｅｒ  ｅｔ  ａｌ．）に記載されている。好ましいイソシアヌレート材料は、トリス（ヒドロキシエチル）イソシアヌレートのトリアクリレートである。
【００９９】
さらにその他の前駆体ポリマーサブユニットとしては、ヒドロキシ末端イソシアネート伸張ポリエステルまたはポリエーテルのジアクリレートウレタンエステルおよびポリアクリレートまたはポリメタクリレートウレタンエステルが挙げられる。市販のアクリル化ウレタンとしては、ミシシッピー州モスポイントのモートンケミカル（Ｍｏｒｔｏｎ  Ｃｈｅｍｉｃａｌ，Ｍｏｓｓ  Ｐｏｉｎｔ，ＭＳ）より「ＵＶＩＴＨＡＮＥ  ７８２」という商品名で、ジョージア州スミルナのＵＣＢラドキュアスペシャルティーズ（ＵＣＢ  Ｒａｄｃｕｒｅ  Ｓｐｅｃｉａｌｔｉｅｓ，Ｓｍｙｒｎａ，ＧＡ）より「ＣＭＤ  ６６００」、「ＣＭＤ  ８４００」および「ＣＭＤ  ８８０５」、ニュージャージー州ホボケンのヘンケル社（Ｈｅｎｋｅｌ  Ｃｏｒｐ，Ｈｏｂｏｋｅｎ，ＮＪ）より「フォトマー（ＰＨＯＴＯＭＥＲ）樹脂（例えば、フォトマー（ＰＨＯＴＯＭＥＲ）６０１０）、ＵＣＢラドキュアスペシャルティーズ（ＵＣＢ  Ｒａｄｃｕｒｅ  Ｓｐｅｃｉａｌｔｉｅｓ）より「エベクリル（ＥＢＥＣＲＹＬ）２２０」（六官能性芳香族ウレタンアクリレート）、「エベクリル（ＥＢＥＣＲＹＬ）２８４」（１，６−ヘキサンジオールで希釈された分子量１２００の脂肪族ウレタンジアクリレート）、「エベクリル（ＥＢＥＣＲＹＬ）４８２７」（芳香族ウレタンジアクリレート）、「エベクリル（ＥＢＥＣＲＹＬ）４８３０」（テトラエチレングリコールジアクリレートで希釈された脂肪族ウレタンジアクリレート）、「エベクリル（ＥＢＥＣＲＹＬ）６６０２」（トリメチロールプロパンエトキシトリアクリレートで希釈された三官能性芳香族ウレタンアクリレート）、「エベクリル（ＥＢＥＣＲＹＬ）８４０」（脂肪族ウレタンジアクリレート）および「エベクリル（ＥＢＥＣＲＹＬ）８４０２」（脂肪族ウレタンジアクリレート）、およびペンシルバニア州エクストンのサートマー社（Ｓａｒｔｏｍｅｒ  Ｃｏ．，Ｅｘｔｏｎ，ＰＡ）より「サートマー（ＳＡＲＴＯＭＥＲ）」樹脂（例えば、「サートマー（ＳＡＲＴＯＭＥＲ）」９６３５、９６４５、９６５５、９６３−Ｂ８０、９６６−Ａ−８０、ＣＮ９８０Ｍ５０等）という商品名で入手可能なものが例示される。
【０１００】
さらにその他の前駆体ポリマーサブユニットとしては、ビスフェノールＡエポキシポリマーのジアクリレートエステルのようなジアクリレートエポキシエステルおよびポリアクリレートまたはポリメタクリレートエポキシエステルが挙げられる。市販のアクリル化エポキシとしては、ＵＣＢラドキュアスペシャルティーズ（ＵＣＢ  Ｒａｄｃｕｒｅ  Ｓｐｅｃｉａｌｔｉｅｓ）より「ＣＭＤ３５００」、「ＣＭＤ３６００」および「ＣＭＤ３７００」という商品名で入手可能なものが挙げられる。
【０１０１】
その他の前駆体ポリマーサブユニットはアクリル化ポリエステルポリマーであってもよい。アクリル化ポリエステルは、アクリル酸と、二塩基酸／脂肪族ジオールベースのポリエステルの反応生成物である。市販のアクリル化ポリエステルとしては、ヘンケル社（Ｈｅｎｋｅｌ  Ｃｏｒｐ．）より「フォトマー（ＰＨＯＴＯＭＥＲ）５００７」（六官能性アクリレート）および「フォトマー（ＰＨＯＴＯＭＥＲ）５０１８」（四官能性アクリレート）およびＵＣＢラドキュアスペシャルティーズ（ＵＣＢ  Ｒａｄｃｕｒｅ  Ｓｐｅｃｉａｌｔｉｅｓ）より「エベクリル（ＥＢＥＣＲＹＬ）８０」（四官能性変性ポリエステルアクリレート）、「エベクリル（ＥＢＥＣＲＹＬ）４５０」（脂肪酸変性ポリエステルヘキサアクリレート）および「エベクリル（ＥＢＥＣＲＹＬ）８３０」（六官能性ポリエステルアクリレート）という商品名で入手可能なものが例示される。
【０１０２】
その他の好ましい前駆体ポリマーサブユニットは、エチレン化不飽和オリゴマーおよびモノマーのブレンドである。例えば、前駆体ポリマーサブユニットは、アクリレート官能性ウレタンオリゴマーと、１種類以上の単官能性アクリレートモノマーとのブレンドを含んでいてもよい。このアクリレートモノマーは、五官能性アクリレート、四官能性アクリレート、三官能性アクリレート、二官能性アクリレート、単官能性アクリレートまたはこれらの組み合わせであってよい。
【０１０３】
前駆体ポリマーサブユニットは、米国特許第５，３７８，２５２号（フォレンスビー（Ｆｏｌｌｅｎｓｂｅｅ））に記載されているようなアクリレート分散液であってもよい。
【０１０４】
熱硬化性ポリマーに加えて、熱可塑性バインダーを用いてもよい。好適な熱可塑性ポリマーとしては、ポリアミド、ポリエチレン、ポリプロピレン、ポリエステル、ポリウレタン、ポリエーテルイミド、ポリスルホン、ポリスチレン、アクリロニトリル−ブタジエン−スチレンブロックコポリマー、スチレン−ブタジエン−スチレンブロックコポリマー、スチレン−イソプレン−スチレンブロックコポリマー、アセタールポリマー、ポリ塩化ビニルおよびこれらの組み合わせが例示される。
【０１０５】
熱硬化性樹脂と任意でブレンドされた水溶性前駆体ポリマーサブユニットを用いてもよい。水溶性前駆体ポリマーサブユニットとしては、ポリビニルアルコール、ハイドグルーおよび水溶性セルロースエーテル、例えば、ヒドロキシプロピルメチルセルロース、メチルセルロースまたはヒドロキシエチルメチルセルロースが例示される。これらのバインダーは米国特許第４，２５５，１６４号（ブッツェら（Ｂｕｔｋｚｅ  ｅｔ  ａｌ．））に報告されている。
【０１０６】
エチレン化不飽和モノマーおよびオリゴマーを含有する前駆体ポリマーサブユニットの場合には、重合開始剤を用いてよい。有機過酸化物、アゾ化合物、キノン、ニトロソ化合物、ハロゲン化アシル、ヒドラゾン、メルカプト化合物、ピリリウム化合物、イミダゾール、クロロトリアジン、ベンゾイン、ベンゾインアルキルエーテル、ジケトン、フェノンまたはこれらの混合物が例示される。好適な市販の紫外線活性化光開始剤としては、ニューヨーク州テリータウンのチバスペシャルティケミカルズ（Ｃｉｂａ  Ｓｐｅｃｉａｌｔｙ  Ｃｈｅｍｉｃａｌｓ，Ｔａｒｒｙｔｏｗｎ，ＮＹ）より市販されている「イルガキュア（ＩＲＧＡＣＵＲＥ）６５１」、「イルガキュア（ＩＲＧＡＣＵＲＥ）１８４」および「イルガキュア（ＩＲＧＡＣＵＲＥ）１１７３」が例示される。その他の可視光活性化光開始剤は、チバガイギー社（Ｃｉｂａ  Ｇｅｉｇｙ  Ｃｏｍｐａｎｙ）より市販されている商品名「イルガキュア（ＩＲＧＡＣＵＲＥ）３６９」がある。好適な可視光活性化開始剤の例は、米国特許第４，７３５，６３２号（オクスマンら（Ｏｘｍａｎ  ｅｔ  ａｌ．））および第５，６７４，１２２号（クレッヒら（Ｋｒｅｃｈ  ｅｔ  ａｌ．））に報告されている。
【０１０７】
好適な開始剤系は光増感剤を含んでいてもよい。代表的な光増感剤は、カルボニル基または第３級アミノ基またはそれらを混合したものを有している。カルボニル基を有する好ましい光増感剤は、ベンゾフェノン、アセトフェノン、ベンジル、ベンズアルデヒド、ｏ−クロロベンズアルデヒド、キサントン、チオキサントン、９，１０−アントラキノンまたはその他芳香族ケトンである。第３級アミンを有する好ましい光増感剤は、メチルジエタノールアミン、エチルジエタノールアミン、トリエタノールアミン、フェニルメチル−エタノールアミンまたはジメチルアミノエチルベンゾエートである。市販の光増感剤としては、ビドルソイヤー社（Ｂｉｄｄｌｅ  Ｓａｗｙｅｒ  Ｃｏｒｐ）製「クアンティキュア（ＱＵＡＮＴＩＣＵＲＥ）ＩＴＸ」、「クアンティキュア（ＱＵＡＮＴＩＣＵＲＥ）ＱＴＸ」、「クアンティキュア（ＱＵＡＮＴＩＣＵＲＥ）ＰＴＸ」、「クアンティキュア（ＱＵＡＮＴＩＣＵＲＥ）ＥＰＤが挙げられる。
【０１０８】
光増感剤または光開始剤系の量は、一般的に、前駆体ポリマーサブユニット成分の約０．０１重量％〜１０重量％、より好ましくは０．２５重量％〜４．０重量％と変わる。
【０１０９】
さらに、研磨粒子および／またはフィラー粒子のような微粒子材料を添加する前に、前駆体ポリマーサブユニット中に開始剤を分散（好ましくは均一に）させるのが好ましい。
【０１１０】
一般に、前駆体ポリマーサブユニットは放射線エネルギー、好ましくは紫外線または可視光に露光させて前駆体ポリマーサブユニットを硬化または重合するのが好ましい。特定の研磨粒子および／または特定の添加剤は、紫外および可視光を吸収すると、前駆体ポリマーサブユニットを適正に硬化させるのが難しくなる場合がある。これは、例えば、セリア研磨粒子の場合に生じる。ホスフェート含有光開始剤、特にアシルホスフィンオキシド含有光開始剤を用いるとこの問題を最小限に抑えることができる。かかるアシルホスフェートオキシドの一例としては、ドイツ、ルードヴィッヒスハーフェンのＢＡＳＦ社（ＢＡＳＦ  Ｃｏｒｐｏｒａｔｉｏｎ，  Ｌｕｄｗｉｇｓｈａｆｅｎ，  Ｇｅｒｍａｎｙ）より「ルシリン（ＬＵＣＩＲＩＮ）ＴＰＯ−Ｌ」として市販されている２，４，６−トリメチルベンゾイルジフェニルホスフィンオキシドが挙げられる。その他の市販のアシルホスフィンオキシドとしては、チバスペシャルティケミカルズ（Ｃｉｂａ  Ｓｐｅｃｉａｌｔｙ  Ｃｈｅｍｉｃａｌｓ）より市販されている「ダロキュア（ＤＡＲＯＣＵＲ）４２６３」および「ダロキュア（ＤＡＲＯＣＵＲ）４２６５」が挙げられる。
【０１１１】
バインダーがエポキシまたはビニルエーテルに基づくときは、カチオン開始剤を用いて重合を開始してもよい。カチオン開始剤としては、オニウムカチオンの塩、例えば、アリールスルホニウム塩およびイオンアレーンベースのような有機金属塩が例示される。その他の例は、米国特許４，７５１，１３８号（ツーメイら（Ｔｕｍｅｙ  ｅｔ  ａｌ．））、第５，２５６，１７０号（ハーマーら（Ｈａｒｍｅｒ  ｅｔ  ａｌ．））、第４，９８５，３４０号（パラゾット（Ｐａｌａｚｚｏｔｔｏ））および第４，９５０，６９６号に報告されている。
【０１１２】
二重硬化およびハイブリッド硬化開始剤系を用いてもよい。二重硬化開始剤系においては、硬化または重合は、同一あるいは異なる反応機構を通じて、二段階で個別に生じる。ハイブリッド硬化開始剤系においては、２つの硬化機構が、紫外／可視または電子ビーム放射線に露光した際に同時に生じる。
【０１１３】
バッキング
基材は、本発明に従って作成された研磨物品に好適な様々な穿孔固体エラストマーシートまたは発泡シート材料とすることができる。固体エラストマーシートおよび連続気泡、独立気泡およびこれらの組み合わせが例示される。
【０１１４】
バッキングを、例えば、強化のために、他のシート材料にラミネートしたり、２パートアタッチメントシステムの１パートに適用してもよい。例えば、強化布地を研磨製品の表面１８に適用して、研磨製品に引裂き抵抗性を与えてもよい。さらに、２パートメカニカルアタッチメントの１パートを、取り付けられる表面に含まれるフックの取り付けのために表面に係合ループを有するループ布地、または研磨製品が適用される表面に含まれる平らな遠端を有するステムのような表面１８に適用してもよい。好適なループ布地についての更なる情報は、米国特許第４，６０９，５８１号（オット(Ｏｔｔ)）および第５，２５４，１９４号（オット(Ｏｔｔ)）にある。あるいは、バッキングは、逆の第２の主面から突出している係合フックを有するシート状構造であってもよい。係合フックを備えたかかるシート状構造の例は、米国特許第５，５０５，７４７号（チェスリー（Ｃｈｅｓｌｅｙ））、第５，６６７，５４０号（チェスリー（Ｃｈｅｓｌｅｙ））、第５，６７２，１８６号（チェスリー（Ｃｈｅｓｌｅｙ））および第６，１９７，０７６号（ブランシュバイク（Ｂｒａｕｎｓｃｈｗｅｉｇ））にある。表面２１に取り付けられたシート材料を穿孔して塵芥を通過させてもよい。
【実施例】
【０１１５】
実施例
以下の実施例により本発明をさらに説明するが、これに限られるものではない。特に断らない限り、重量部は全て重量パーセントである。
【０１１６】
用語
Ａ−１７４
ウエストバージニア州フレンドリーのクロンプトン社（Ｃｒｏｍｐｔｏｎ  Ｃｏｒｐ．，  Ｆｒｉｅｎｄｌｙ，  ＷＶ）より入手可能なγ−メタクリルオキシプロピルトリメトキシシラン、商品名「シルケスト（ＳＩＬＱＵＥＳＴ）」Ａ−１７４」
ＡＬＯＤＵＲ  ＦＲＰＬ  ＡＮＳＩ
等級６０の鉱物、一般用、半脆性溶融酸化アルミニウム鉱物、トライバッハーシュライフミッテル（Ｔｒｅｉｂａｃｈｅｒ  Ｓｃｈｌｅｉｆｍｉｔｔｅｌ  ＡＧ）（シーバッハ２、ポストファッハ１、Ａ−９５２３、ヴィラッハ、オーストリア（Ｓｅｅｂａｃｈ  ２，  Ｐｏｓｔｆａｃｈ  １，  Ａ−９５２３  Ｖｉｌｌａｃｈ，  Ａｕｓｔｒｉａ）よりＡＬＯＤＵＲ  ＦＲＰＬ６０という商品名で入手可能
酸化アルミニウム−Ａｌ２Ｏ３
一般用、通常の褐色溶融酸化アルミナ鉱物、ＡＮＳＩ等級１２０
水酸化アンモニウム溶液（２８重量％ＮＨ３）
ＥＺ−３溶液の活性剤として作用
ＢＢ０７７
ＢＢ０７７は、オンタリオ州のミシッソージャのネステカナダ社（Ｎｅｓｔｅ  Ｃａｎａｄａ  Ｉｎｃ．，  Ｍｉｓｓｉｓｓａｕｇａ，  Ｏｎｔａｒｉｏ）の一部門）ネステレジンカナダ（Ｎｅｓｔｅ  Ｒｅｓｉｎｓ  Ｃａｎａｄａ）より入手可能な水含有（水中７０％固体）レゾールフェノール樹脂の商品名である。
カルボポール（ＣＡＲＢＯＰＯＬ）ＥＺ−３
ＣＡＲＢＯＰＯＬ  ＥＺ−３は、粘度制御を行う、ＢＦグッドリッチ（Ｇｏｏｄｒｉｃｈ）より入手可能なポリアクリル酸の商品名である。
ＳＤ１０１０
ＳＤ１０１０は、ペンシルバニア州エクストンのサートマー社（Ｓａｒｔｏｍｅｒ  Ｃｏｍｐａｎｙ  Ｉｎｃ．，  Ｅｘｔｏｎ，  Ｐｅｎｎｓｙｌｖａｎｉａ）製の炭酸プロピレン中５０ｗｔ％のトリアリールスルホニウムヘキサフルオロアンチモネートカチオン性光開始剤の商品名である。
ＥＲＬ４２９９
ＥＲＬ４２９９は、ミシガン州ミッドランドのダウケミカル（Ｄｏｗ  Ｃｈｅｍｉｃａｌ，  Ｍｉｄｌａｎｄ，  Ｍｉｃｈｉｇａｎ）製ビス−３，４−ヘキシルメチル脂環式エポキシの商品名である。
ＥＲＬ４２２１
ＥＲＬ４２２１は、ミシガン州ミッドランドのダウケミカル（Ｄｏｗ  Ｃｈｅｍｉｃａｌ，  Ｍｉｄｌａｎｄ，  Ｍｉｃｈｉｇａｎ）製脂環式エポキシ樹脂の商品名である。
ＧＣ２５００
イリノイ州エルムハーストのフジミ社（Ｆｕｊｉｍｉ  Ｃｏｒｐ．，Ｅｌｍｈｕｒｓｔ，ＩＬ）より入手可能なグリーン炭化ケイ素鉱物、ＪＩＳ２５００等級
ハイカー（ＨＹＣＡＲ）２６７９
ハイカー（ＨＹＣＡＲ）２６７９は、オハイオ州クリーブランドのＢＦグッドリッチ（ＢＦ  Ｇｏｏｄｒｉｃｈ，  Ｃｌｅｖｅｌａｎｄ，  Ｏｈｉｏ）より入手可能なアクリルエマルジョンの商品名である。
イルガキュア（ＩＲＧＡＣＵＲＥ）６５１
イルガキュア（ＩＲＧＡＣＵＲＥ）６５１は、ニューヨーク州ホースローンのチバコーポレーション（Ｃｉｂａ  Ｃｏｒｐｏｒａｔｉｏｎ，  Ｈａｗｔｈｏｒｎｅ，  Ｎｅｗ  Ｙｏｒｋ）製２，２−ジメトキシ−１，２−ジフェニル−１−エタノン遊離基光開始剤の商品名である。
マローン（Ｍａｒｏｏｎ）顔料
サンケミカル（Ｓｕｎ  Ｃｈｅｍｉｃａｌ）製無機顔料分散剤（水中７０％固体）バイオレット１９
ＰＤ９０００
デラウェア州ウィルミントンのユニケマ（Ｕｎｉｑｅｍａ，  Ｗｉｌｍｉｎｇｔｏｎ，  ＤＥ）より入手可能な「ゼファリム（ＺＥＰＨＲＹＭ）ＰＤ９０００」という商品名のアニオンポリエステル分散液
ＳＲ３３９
ペンシルバニア州エクストンのサートマー社（Ｓａｒｔｏｍｅｒ，  Ｉｎｃ．，  Ｅｘｔｏｎ，  ＰＡ）製２−フェノキシエチルアクリレート
シルウェット（ＳＩＬＷＥＴ）Ｌ−７７
シルウェット（ＳＩＬＷＥＴ）Ｌ−７７は、ウェストバージニア州フレンドリーのＯＳＩスペシャルティーズ（ＯＳＩ  Ｓｐｅｃｉａｌｔｉｅｓ，  Ｆｒｉｅｎｄｌｙ，  Ｗｅｓｔ  Ｖｉｒｇｉｎｉａ）より入手可能な湿潤性を促進するオルガノシリコーン界面活性剤の商品名である。
シンファック（ＳＹＮＦＡＣ）８００９
シンファック（ＳＹＮＦＡＣ）８００９は、サウスカロライナ州スパータンバーグのミリケンケミカルズ（Ｍｉｌｌｉｋｅｎ  Ｃｈｅｍｉｃａｌｓ，  Ｓｐａｒｔａｎｂｕｒｇ，  Ｓｏｕｔｈ  Ｃａｒｏｌｉｎａ）より入手可能なポリエーテルポリオールの商品名である。
ＴＭＰＴＡ
ＴＭＰＴＡは、ペンシルバニア州エクストンのサートマー社（Ｓａｒｔｏｍｅｒ  Ｃｏｍｐａｎｙ  Ｉｎｃ．，  Ｅｘｔｏｎ，  Ｐｅｎｎｓｙｌｖａｎｉａ）より入手可能なトリメチロールプロパントリアクリレート架橋助剤の商品名である。
ＴＰＯ−Ｌ
ドイツ、ウードヴィッヒスハーフェンのＢＡＳＦケミカルズ(ＢＡＳＦ  Ｃｈｅｍｉｃａｌｓ，  Ｌｕｄｗｉｇｓｈａｆｅｎ，  Ｇｅｒｍａｎｙ)より入手可能な商品名「ルシリン（ＬＵＣＩＲＩＮ）ＴＰＯ−Ｌ」のホスフィンオキシド
【０１１７】
実施例１
含水アクリルメイクコート接着剤前駆体、「処方Ｍ−１」は、９０．１％のハイカー（ＨＹＣＡＲ）２６７９、８．０％の水、０．０９％のＥＺ−３溶液、０．０９％の水酸化アンモニウム溶液、０．２２％のシルウェット（ＳＩＬＷＥＴ）Ｌ−７７および１．５％のサンケミカルズ（Ｓｕｎ  Ｃｈｅｍｉｃａｌｓ）製マローン（ｍａｒｏｏｎ）顔料を高剪断ミキサーにより好適なサイズのバッフル付き容器内で混合することにより作成した。水は希釈剤として作用した。得られた混合物の粘度は２３００ｃｐ（ブルックフィールド（ＢＲＯＯＫＦＩＥＬＤ）型番ＤＶ−Ｉ粘度計、スピンドルＮｏ．３、２０℃で２０ＲＰＭで回転）であり、固体パーセントは４５％であった。
【０１１８】
３０ｃｍ×３０ｃｍ平方の可撓性基材Ａの重さを量って、更なる処理のために秤量を求めた。基材Ａは、スクリム強化ポリ塩化ビニル発泡体でできた厚さ３ｍｍのオープンメッシュの弾性滑り止めマットであった。基材Ａは、マックマスター−カール（ＭｃＭａｓｔｅｒ−Ｃａｒｒ）よりカタログ番号８５６９５Ｋ３１として黒色ポリエステル−ＰＶＣ穿孔泡（Ｂｌａｃｋ  Ｐｏｌｙｅｓｔｅｒ−ＰＶＣ  Ｐｅｒｆｏｒａｔｅｄ  Ｆｏａｍ）という商品名のものであった。個々の弾性体の幅は約４ｍｍ、長さは４．６ｍｍであった。各弾性体はやや半球状のドーム型上部表面形状を有していた。表面の約６８％は固体材料で構成されており、残りの３２％はボイドスペースであった。これと同様の製品は、ジョージア州カータースヴィルのグリプテックスインダストリーズ社（Ｇｒｉｐｔｅｘ  Ｉｎｄｕｓｔｒｉｅｓ，  Ｉｎｃ．，  Ｃａｒｔｅｒｓｖｉｌｌｅ，  Ｇｅｏｒｇｉａ）により製造された。
【０１１９】
メイクコート前駆体（処方Ｍ−１）を可撓性シート状基材Ａの上部表面にスプレーコートした。スプレーコーティングは、キャンベルハウスフェルド（Ｃａｍｐｂｅｌｌ  Ｈａｕｓｆｅｌｄ）製の手持形の従来の高圧塗料スプレーガンを用いるものであった。乾燥付加重量は２１１ｇ／ｍ２であった。
【０１２０】
ＡＬＯＤＵＲ  ＥＲＰＬ等級６０の鉱物研磨粒子を、縁に小さな孔を有するジャーから粒子ソルトシェーカースタイルをシフトすることにより湿潤表面に均一に適用した。研磨粒子の乾燥付加重量は４６４ｇ／ｍ２であった。鉱物コートされた複合体を予熱した強制空気オーブンに入れ、１２０℃で１０分間硬化させた。試料をオーブンから取り出し、室温まで冷やした。
【０１２１】
含水フェノールサイズコート接着剤前駆体「処方Ｓ−１」を、５７．２％のフェノールＢＢ−０７７、４２．７％の水、０．１０％のシルウェット（ＳＩＬＷＥＴ）Ｌ−７７を高剪断ミキサーにより好適なサイズのバッフル付き容器にて混合することにより作成した。得られた混合物の粘度は２００ｃｐ（ブルックフィールド（ＢＲＯＯＫＦＩＥＬＤ）型番ＤＶ−Ｉ粘度計、スピンドルＮｏ．３、２０℃で２０ＲＰＭで回転）であり、固体パーセントは４０％であった。サイズコート前駆体を手持形の従来の高圧塗料スプレーガンによりメイクおよび鉱物コート基材にスプレーした。乾燥付加重量は２１ｇ／ｍ２であった。 サイズコートされた試料を予熱した強制空気オーブンに入れ、１２０℃で１０分間硬化させた。
【０１２２】
完成した試料をオーブンから取り出し、試験の前に室温条件まで平衡させた。
【０１２３】
実施例２
３０ｃｍ×３０ｃｍ平方の可撓性基材Ｂの重さを量って、更なる試験のために秤量を確定した。基材Ｂは、スクリム強化ポリ塩化ビニル発泡体でできた厚さ５ｍｍのオープンメッシュの弾性滑り止めマットであった。個々の「弾性体」の幅は約９ｍｍ、長さ９ｍｍであった。各弾性体はやや半球状のドーム型形状を有していた。表面積の約５７％は固体材料で構成されており、残りの４３％はボイドスペースであった。これと同様の製品は、テネシー州スミルナのＭＳＭインダストリーズ（ＭＳＭ  Ｉｎｄｕｓｔｒｉｅｓ，  Ｓｍｙｒｎａ，  Ｔｅｎｎｅｓｓｅｅ）により製造された。
【０１２４】
含水メイクコート接着剤前駆体「処方Ｍ−１」を実施例１と同様にして作成した。メイクコート前駆体を、基材Ｂの第１の表面を覆うようにスプレーコートした。スプレーコーティングは、キャンベルハウスフェルド（Ｃａｍｐｂｅｌｌ  Ｈａｕｓｆｅｌｄ）製の手持形の従来の高圧塗料スプレーガンを用いるものであった。試料の乾燥付加重量は１９０ｇ／ｍ２であった。
【０１２５】
ＡＬＯＤＵＲ  ＥＲＰＬ等級６０の鉱物研磨粒子を、サンドブラスターガン（スピードエアコーポレーション（Ｓｐｅｅｄ  Ａｉｒ  Ｃｏｒｐｏｒａｔｉｏｎ）製手持形サイホン供給スポットサンドブラスティングガン）により湿潤表面に均一に適用した。研磨粒子の乾燥付加重量は３７５ｇ／ｍ２であった。鉱物コートされた複合体を予熱した強制空気オーブンに入れ、１２０℃で１０分間硬化させた。試料をオーブンから取り出し、室温まで冷やした。
【０１２６】
含水サイズコート接着剤前駆体「処方Ｓ−１」を実施例１と同様にして作成した。サイズコート前駆体を手持形の従来の高圧塗料スプレーガンによりメイクおよび鉱物コート基材にスプレーした。乾燥付加重量は２３ｇ／ｍ２であった。 サイズコートされた試料を予熱した強制空気オーブンに入れ、１２０℃で１０分間硬化させた。
【０１２７】
完成した試料をオーブンから取り出し、試験の前に室温条件まで平衡させた。
【０１２８】
実施例３
脂環式エポキシおよびポリオール混合物メイクコート接着剤前駆体「処方Ｍ−２」を、５８．８％のＥＲＬ４２９９、３９．２％のシンファック（ＳＹＮＦＡＣ）８００９、２．０％のＳＤ１０１０を高剪断ミキサーにより好適なサイズのバッフル付き容器にて混合することにより作成した。得られた混合物の粘度は２．５パスカル秒（２５００ｃｐ（ブルックフィールド（ＢＲＯＯＫＦＩＥＬＤ）型番ＤＶ−Ｉ粘度計、スピンドルＮｏ．３、２０℃で２０ＲＰＭで回転）であり、固体パーセントは１００％であった）。
【０１２９】
１５ｃｍ×６０ｃｍの基材Ａの可撓性試料の重さを量って、更なる処理のために秤量を求めた。
【０１３０】
小さな２本ロール−コーターを用いてメイクコート前駆体を可撓性シート状基材Ａに適用した。このロール−コーターは、直径１５ｃｍ（６−インチ）のゴムカバーの下部ロールと、直径７．６ｃｍ（３−インチ）の研磨鋼上部ローラとを備えた標準２本ロールタイプであった。下部ローラは、接着剤の量を調整する目的でドクターブレードを備えていた。試料の重さを量って、乾燥付加重量を求めたところ、１３２ｇ／ｍ２であった。
【０１３１】
酸化アルミニウム等級１２０鉱物研磨粒子を、実施例２に記載されたようにして、サンドブラスターガンにより湿潤表面に均一に適用した。研磨粒子の乾燥付加重量は３３７ｇ／ｍ２であった。
【０１３２】
処方Ｍ−２をＵＶ光チャンバーを用いて硬化した。コートされた試料をＵＶ光チャンバーを通して動かす動くコンベヤーベルトを１０メートル／分に調整した。このＵＶ光チャンバーはフュージョンシステムズ（Ｆｕｓｉｏｎ  Ｓｙｓｔｅｍｓ）型番Ｆ３００−１５ｃｍ（６−インチ）中圧水銀ランプであった。１０メートル／分でＵＶＡ放射線（３００〜４００ｎｍ）の入力は１１８ワット／ｃｍ（３００ワット／インチ）および出力は２５０ｍＪ／ｃｍ２であった。チャンバーは、試料を光源に搬送するための幅１５ｃｍ（６インチ）のコンベヤーシステムを備えていた。鉱物コート複合体をコンベヤーに置き、試料が光チャンバーを通過する際に１，０００ｍＪ／ｃｍ２の合計露光量となるＵＶ放射線を試料に露光した。
【０１３３】
脂環式エポキシサイズコート接着剤前駆体「処方Ｓ−２」を、６７．９０％のＥＲＬ４２２１、２９．１０％のＴＭＰＴＡ、２．００％のＳＤ１０１０および１．００％のイルガキュア（ＩＲＧＡＣＵＲＥ）６５１を高剪断ミキサーにより好適なサイズのバッフル付き容器にて混合することにより作成した。得られた混合物の粘度は０．２５パスカル秒（２５０ｃｐ）（実施例１と同様にして測定）および固体パーセントは１００％であった。サイズコート前駆体を手持形の従来の高圧塗料スプレーガンによりメイクおよび鉱物コート基材にスプレーした。試料の重さを量り、サイズ重量を記録した。乾燥付加重量は１８．５ｇ／ｍ２であった。
【０１３４】
サイズコート試料をＵＶ光チャンバーのコンベヤーに置き、試料が光チャンバーを通過する際に１，０００ｍＪ／ｃｍ２の合計露光量となるＵＶ放射線を試料に露光した。
【０１３５】
完成した試料を試験の前に室温条件まで平衡させた。
【０１３６】
試験手順
仕上げ試験
「表面仕上げ」は、ワークピースの接着剤により作成された掻き傷の特徴の尺度である。側面計により測定される深さの粗度により数字で示される。この掻き傷／仕上げ測定器は、ファインプルフペーザン社（Ｆｅｉｎｐｒｕｆ  Ｐｅｒｔｈｅｎ  ＧｍｂＨ）製パートメーター（ＰＥＲＴＨＯＭＥＴＥＲ）型番Ｍ４Ｐ表面測定および記録器であった。数はＲａ、ＲｚおよびＲｍａｘで示される。
【０１３７】
Ｒａは、平均粗さ（ＤＩＮ４７６８）−合計測定長さ（２．５４ｍｍ）内の粗度プロフィールの算術平均である。
【０１３８】
Ｒｚは平均粗度深さ（ＤＩＮ４７６８）−個々の粗度深さの平均である。粗度プロフィールにおける最高点と最低点間の垂直距離の平均。  
【０１３９】
Ｒｍａｘは最大粗度深さ（ＤＩＮ４７６８）−測定距離全体に生じる個々の最大粗度深さである。 
【０１４０】
これらの試験で用いるワークピースは６ｃｍ×１２２ｃｍのプレキシグラス（ＰＬＥＸＩＧＬＡＳ）プラスチックシートのプラスチックパネルである。
【０１４１】
長さ６０ｃｍの関節式ハンドルを備えた４．５４キログラムのブロックの真鍮である研磨試験試料を支持するための固定具を用いた。
【０１４２】
５．７１ｃｍ×１０．２ｃｍの研磨試験試料を両面接着テープによりサンディング固定具に接合した。この試験試料固定具を用いて、プラスチックパネルワークピースを１０サイクルにわたってサンディングして、測定のための初期の掻き傷パターンを作った。試料を取り付けた試験固定具をパネルの長さに押し付けて出発点まで引き戻す（合計で１４４ｃｍの直線の移動）と１サイクルが完了した。  
【０１４３】
サンディングした部分のプラスチックパネルの表面粗度はパートメータ（ＰＥＲＴＨＯＭＥＴＥＲ）型番Ｍ４Ｐで測定した。結果を以下の表１に記してある。
【０１４４】
各種研磨製品を評価するために、新たな試験パネルでこの全手順を繰り返した。
【０１４５】
切断試験
「切断レート」とは、ワークピースから原材料または表面粒子を除去する研磨剤の能力のことを指す。「切断レート」は、ワークピースからの重量喪失量である。
【０１４６】
ワークピースは塗装パネルであった。スタイルパーフェクトインテリア（ＳＴＹＬＥ  ＰＥＲＦＥＣＴ  ＩＮＴＥＲＩＯＲ）という商品名でシェアウィンウィリアムス（Ｓｈｅｒｗｉｎ  Ｗｉｌｌｉａｍｓ）ラテックス塗料で３回コート（１２７μｍ（５ミル）湿潤）により塗装された６１ｃｍ×１２２ｃｍの媒体密度ファイバーボードパネルであった。
【０１４７】
長さ６０ｃｍの関節式ハンドルを備えた４．５４キログラムのブロックの真鍮である研磨試験試料を支持するための固定具を用いた。５．７１ｃｍ×１０．２ｃｍの研磨試験試料を両面接着テープによりサンディング固定具に接合した。
【０１４８】
塗装サンディング試験を開始する前に、精密電子秤で塗装パネルワークピースの重さを量った。試料試験固定具を用いて、合計で５０サイクルにわたって塗装パネルをサンディングした。サンディング試験中、各１０サイクル毎に、塗装パネルおよび試験固定具試料から蓄積されたサンディングダストを圧縮空気でブローすることにより取り払った。塗装パネルの重さを再度量って、１０サイクルのサンディングプロセス中の重量損失（切断）を確定した。各１０サイクル試験についての累積的な重量損失を合計で５０サイクルまで記録した。
【０１４９】
各種研磨製品を評価するために、新たな試験パネルでこの全手順を繰り返した。
【０１５０】
実施例４
本例は、２つの標準的な製品に対する本発明の実施例３の可撓性研磨試料の比較の仕上げ試験について説明するものである。ミネソタマイニング・アンド・マニュファクチュアリング（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）（３Ｍ）製の１２０−グリット製品Ｃｗｔ．オープンコート酸化アルミニウムサンドペーパー２３０Ｎ（１２０−ｇｒｉｔ  ＰＲＯＤＵＣＴＩＯＮ  Ｃ  ｗｔ．  ＯＰＥＮ  ＣＯＡＴ  ＡＬＭＩＮＵＭ  ＯＸＩＤＥ  ｓａｎｄｐａｐｅｒ  ２３０Ｎ）という商品名の従来のサンドペーパー、および３Ｍ製スモールエリアサンディングスポンジ極細／細（ＳＭＡＬＬ  ＡＲＥＡ  ＳＡＮＤＩＮＧ  ＳＰＯＮＧＥ  Ｅｘｔｒａ  Ｆｉｎｅ／Ｆｉｎｅ）（１２０グリット酸化アルミニウム）という商品名のカタログ番号９０７の従来のサンディングスポンジ。上述した手順に従った。結果を表１にまとめてある。
【０１５１】
表１
2005514216.tif 000003
【０１５２】
実施例５
本例は、２つの標準的な製品に対する本発明の実施例３の可撓性研磨試料の比較の切断試験について説明するものである。３Ｍ製の１２０−グリット製品Ｃｗｔ．オープンコート酸化アルミニウムサンドペーパー２３０Ｎ（１２０−ｇｒｉｔ  ＰＲＯＤＵＣＴＩＯＮ  Ｃ  ｗｔ．  Ｏｐｅｎ  Ｃｏａｔ  Ａｌｕｍｉｎｕｍ  Ｏｘｉｄｅ  ｓａｎｄｐａｐｅｒ  ２３０Ｎ）という商品名の従来のサンドペーパー、および３Ｍ製スモールエリアサンディングスポンジ極細／細（ＳＭＡＬＬ  ＡＲＥＡ  ＳＡＮＤＩＮＧ  ＳＰＯＮＧＥ  Ｅｘｔｒａ  Ｆｉｎｅ  ／  Ｆｉｎｅ）（１２０グリット酸化アルミニウム）という商品名のカタログ番号９０７の従来のサンディングスポンジ。上述した手順に従った。結果を表２にまとめてある。
【０１５３】
表２
2005514216.tif 000004
【０１５４】
塗装除去試験および掻き傷／仕上げ試験の結果によれば、本発明の実施例３の可撓性サンディング製品は、従来のサンドペーパーまたは従来のサンディングスポンジと比較すると切断および掻き傷仕上げの両方が改善されていた。
【０１５５】
実施例６
本実施例は、２パートメカニカルアタッチメントシステムの１パートである第２の表面を含む可撓性研磨製品の構造化研磨コーティングの作成についてのものである。
【０１５６】
プレミックス１番：３３．６部のＳＲ３３９を、５０．６部のＴＭＰＴＡと手動で混合して、それに８部のＰＤ９０００を加えて溶解するまで６０℃に保持した。この溶液を室温まで冷やした。これに２．８部のＴＰＯ−Ｌおよび５部のＡ−１７４を加え、この混合物が均一になるまで再び攪拌した。
【０１５７】
スラリー１番：６１．５部のＧＣ２５００を３８．５部のプレミックス１番にディスパーセータ（ＤＩＳＰＥＲＳＡＴＯＲ）ミキサーを用いて混合して、均一なスラリー１番を形成した。
【０１５８】
基材Ａについて実施例１に記載されたのと同様にして、ゴムスクリムバッキングにハイカー（ＨＹＣＡＲ）２６７９樹脂前駆体でスプレーコートしたところ、９３℃で４５分間乾燥した後、１．０グラム／１５５ｃｍ２のコート重量を得た。
【０１５９】
スラリー１番を、図４〜６に示したローラ（ｓ＝５５μｍ、ｔ＝２５０μｍ、ｗ＝９９．５３°、ｘ＝５４．８４μｍ、ｚ＝５３．００°）でできたポリプロピレンツールにナイフコートした。コートされたツールをゴムスクリムにラミネートして、９．１ｍ／分（３０ｆｔ／分）のウェブ速度およびニップ圧３４４ｋＰａ（５０ｐｓｉ）でＤ電球を用いて２３６Ｗ／ｃｍ（６００Ｗ／インチ）でＵＶプロセッサに１回通過させ、その後ツールを取り外してゴムスクリムの上部にある構造化研磨コーティングを露出させた。
【０１６０】
上述した発明の概念から逸脱することなく様々な変更や修正を行えることは当業者には明白であろう。このように、本発明の範囲は、本明細書に記載した方法および構造に限定されるものではなく、請求項の文言により記載された構造そしてその等価物によってのみ限定されるものである。
【図面の簡単な説明】
【０１６１】
【図１】スクリム支持構造の詳細を示すために一部切り欠いてある本発明による可撓性研磨製品の概略平面図。
【図２】図１の線２−２に沿った、図１に示した本発明による可撓性研磨製品の一部の拡大概略断面図。
【図３】本発明により作成される研磨物品のある製造方法の概略図。
【図４】本発明の方法により作成される研磨物品を製造するのに有用な製造ツールを製造するためのローラの上部平面図。
【図５】表面の詳細を示すために線５−５に沿った、図４に示したロールの１つの部分の拡大断面図。
【図６】線６−６に沿った、図４に示したロールのパターン化された表面の他の部分の拡大断面図。
【図１】
2005514216.tif 000005
【図２】
2005514216.tif 000006
【図３】
2005514216.tif 000007
【図４】
2005514216.tif 000008
【図５】
2005514216.tif 000009
【図６】
2005514216.tif 000010
【国際調査報告】
2005514216.tif 000011
2005514216.tif 000012
2005514216.tif 000013